(57)【要約】　　　（修正有）【課題】有機エレクトロルミネッセンス素子の正孔輸送材料または発送材料として有用な、耐熱性が高く、とくに溶媒に溶かした形で製膜が可能なアモルファス（非晶性）の新規なポリフェノール誘導体、その製造方法の提供。【解決手段】分子中に置換もしくは無置換のフルオレニルアミノ基を有する化合物であり、式（１）【化１】2004026757.tif 000055で示されるポリフェノール誘導体で、ヒドロキシアリール基を有するポリフェノールとＭＣＯＯＨで示されるアミノ置換芳香族カルボン酸とを反応させ製造する。（Ｒ１〜Ｒ９は水素、アルキル基等、Ｍはフルオレニルアミノ基を置喚基として有するフェニル基等、Ｑは下式で示される基である。2004026757.tif 000056Ｒ１０〜Ｒ１８は水素，アルキル基等。）【選択図】　　　　なし【特許請求の範囲】
【請求項１】
下記一般式（１）
【化１】
2004026757.tif 000045
［式中、Ｑは、
【化２】
2004026757.tif 000046
であり、Ｒ１、Ｒ２０、Ｒ２１は、水素、アルキル基、ハロゲン化アルキル基、置換基としてアルキル基を有することがあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８およびＲ１９は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
Ｍは、下記一般式（２）
【化３】
2004026757.tif 000047
｛式中、Ａｒ１は、それぞれの核の置換基としてハロゲン、アルキル基、シクロアルキル基、アラルキル基、アルコキシ基およびアリール基よりなる群から選ばれた少なくとも１つの基を有することもあるアリーレン基、または置換基としてアルキル基、シクロアルキル基、アルコキシ基およびアリール基よりなる群から選ばれた少なくとも１つの基を有することもあるオキシジアリールジイル基であり、Ｒ２２は、水素、アルキル基、シクロアルキル基および置換基としてアルキル基、シクロアルキル基、アルコキシ基、アラルキル基、ジアルキルアミノ基、アルキルアリールアミノ基、ジアリールアミノ基よりなる群から選ばれた少なくとも１つの基（フルオレニル基を除く）を有することもあるアリール基よりなる群から選ばれた基であり、Ｒ２３、Ｒ２４、Ｒ２５、Ｒ２６は水素、アルキル基、アルコキシ基、核に置換基としてアルキル基および／またはアルコキシ基を有することもあるアラルキル基および置換基としてアルキル基および／またはアルコキシ基を有することもあるアリール基よりなる群からそれぞれ独立して選ばれた基であり、Ｒ２７、Ｒ２８、Ｒ２９およびＲ３０は、水素、アルキル基、アルコキシ基、核に置換基としてアルキル基またはアルコキシ基を有することもあるアラルキル基、核に置換基としてアルキル基またはアルコキシ基を有することもあるアリール基、核に置換基としてアルキル基またはアルコキシ基を有することもあるジアルキルアミノ基、核に置換基としてアルキル基またはアルコキシ基を有することもあるアルキルアリールアミノ基、核に置換基としてアルキル基またはアルコキシ基を有することもあるジアリールアミノ基よりなる群からそれぞれ独立して選ばれた基であり、ｈ、ｍおよびｎは、１〜３の整数からそれぞれ独立して選ばれた数であり、ｊ、ｋ、ｐは１〜４の整数からそれぞれ独立して選ばれた数である。｝
で示される基であるが、一般式（１）中に含まれている３つのＭはすべて同一であってもよいし、２つが同一で他の１つが異なっていてもよいし、すべてが異なっていてもよい。］
で示されることを特徴とするポリフェノール誘導体。
【請求項２】
前記Ｒ１、Ｒ２０、Ｒ２１がメチル基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９がいずれも水素である請求項１記載のポリフェノール誘導体。
【請求項３】
前記Ｒ２３、Ｒ２４、Ｒ２５、Ｒ２６がメチル基であり、前記Ｒ２７、Ｒ２８、Ｒ２９、Ｒ３０が水素である請求項１記載のポリフェノール誘導体。
【請求項４】
Ａｒ１が、それぞれの核の置換基としてハロゲン、アルキル基、シクロアルキル基、アラルキル基、アルコキシ基およびアリール基よりなる群から選ばれた少なくとも１つの基を有することもあるフェニレン基、ナフタレンジイル基、ビフェニルジイル基、９，９−ジアルキルフルオレンジイル基、９，９−ジアラルキルフルオレンジイル基、９，９−ジアリールフルオレン基、オキシジフェニルジイル基よりなる群からそれぞれ独立して選ばれたアリーレン基である請求項１記載のポリフェノール誘導体。
【請求項５】
Ｒ２２がそれぞれの核の置換基としてアルキル基、シクロアルキル基、アルコキシ基、アラルキル基、ジアルキルアミノ基、アルキルアリールアミノ基、ジアリールアミノ基よりなる群から選ばれた少なくとも１つの基（フルオレニル基を除く）を有することもあるフェニル基、ビフェニル基、ナフチル基、アントリル基、フェナントリル基よりなる群から選ばれた基である請求項１記載のポリフェノール誘導体。
【請求項６】
下記一般式（３）
【化４】
2004026757.tif 000048
［式中、Ｑは、
【化５】
2004026757.tif 000049
であり、Ｒ１、Ｒ２０、Ｒ２１は、水素、アルキル基、ハロゲン化アルキル基、置換基としてアルキル基を有することがあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８およびＲ１９は、水素、ハロゲン、アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基である。］
で示されるヒドロキシアリール基を有するポリフェノールと下記一般式（４）
【化６】
2004026757.tif 000050
［式中、Ｍは、下記一般式（２）
【化７】
2004026757.tif 000051
｛式中、Ａｒ１は、それぞれの核の置換基としてハロゲン、アルキル基、シクロアルキル基、アラルキル基、アルコキシ基およびアリール基よりなる群から選ばれた少なくとも１つの基を有することもあるアリーレン基、または置換基としてアルキル基、シクロアルキル基、アルコキシ基およびアリール基よりなる群から選ばれた少なくとも１つの基を有することもあるオキシジアリールジイル基であり、Ｒ２２は、水素、アルキル基、シクロアルキル基および置換基としてアルキル基、シクロアルキル基、アルコキシ基、アラルキル基、ジアルキルアミノ基、アルキルアリールアミノ基、ジアリールアミノ基よりなる群から選ばれた少なくとも１つの基（フルオレニル基を除く）を有することもあるアリール基よりなる群から選ばれた基であり、Ｒ２３、Ｒ２４、Ｒ２５、Ｒ２６は水素、アルキル基、アルコキシ基、核に置換基としてアルキル基および／またはアルコキシ基を有することもあるアラルキル基および置換基としてアルキル基および／またはアルコキシ基を有することもあるアリール基よりなる群からそれぞれ独立して選ばれた基であり、Ｒ２７、Ｒ２８、Ｒ２９およびＲ３０は、水素、アルキル基、アルコキシ基、核に置換基としてアルキル基またはアルコキシ基を有することもあるアラルキル基、核に置換基としてアルキル基またはアルコキシ基を有することもあるアリール基、核に置換基としてアルキル基またはアルコキシ基を有することもあるジアルキルアミノ基、核に置換基としてアルキル基またはアルコキシ基を有することもあるアルキルアリールアミノ基、核に置換基としてアルキル基またはアルコキシ基を有することもあるジアリールアミノ基よりなる群からそれぞれ独立して選ばれた基であり、ｈ、ｍおよびｎは、１〜３の整数からそれぞれ独立して選ばれた数であり、ｊ、ｋ、ｐは１〜４の整数からそれぞれ独立して選ばれた数である。｝
で示される基である。］
よりなる群からそれぞれ独立して選ばれた基で示されるアミノ置換芳香族カルボン酸および／またはＸがハロゲン原子であるハロゲン化物とを反応させることを特徴とする下記一般式（１）
【化８】
2004026757.tif 000052
［式中、Ｑは、
【化９】
2004026757.tif 000053
であり、Ｒ１、Ｒ２０、Ｒ２１は、水素、アルキル基、ハロゲン化アルキル基、置換基としてアルキル基を有することがあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８およびＲ１９は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
Ｍは、下記一般式（２）
【化１０】
2004026757.tif 000054
｛式中、Ａｒ１は、それぞれの核の置換基としてハロゲン、アルキル基、シクロアルキル基、アラルキル基、アルコキシ基およびアリール基よりなる群から選ばれた少なくとも１つの基を有することもあるアリーレン基、または置換基としてアルキル基、シクロアルキル基、アルコキシ基およびアリール基よりなる群から選ばれた少なくとも１つの基を有することもあるオキシジアリールジイル基であり、Ｒ２２は、水素、アルキル基、シクロアルキル基および置換基としてアルキル基、シクロアルキル基、アルコキシ基、アラルキル基、ジアルキルアミノ基、アルキルアリールアミノ基、ジアリールアミノ基よりなる群から選ばれた少なくとも１つの基（フルオレニル基を除く）を有することもあるアリール基よりなる群から選ばれた基であり、Ｒ２３、Ｒ２４、Ｒ２５、Ｒ２６は水素、アルキル基、アルコキシ基、核に置換基としてアルキル基および／またはアルコキシ基を有することもあるアラルキル基および置換基としてアルキル基および／またはアルコキシ基を有することもあるアリール基よりなる群からそれぞれ独立して選ばれた基であり、Ｒ２７、Ｒ２８、Ｒ２９およびＲ３０は、水素、アルキル基、アルコキシ基、核に置換基としてアルキル基またはアルコキシ基を有することもあるアラルキル基、核に置換基としてアルキル基またはアルコキシ基を有することもあるアリール基、核に置換基としてアルキル基またはアルコキシ基を有することもあるジアルキルアミノ基、核に置換基としてアルキル基またはアルコキシ基を有することもあるアルキルアリールアミノ基、核に置換基としてアルキル基またはアルコキシ基を有することもあるジアリールアミノ基よりなる群からそれぞれ独立して選ばれた基であり、ｈ、ｍおよびｎは、１〜３の整数からそれぞれ独立して選ばれた数であり、ｊ、ｋ、ｐは１〜４の整数からそれぞれ独立して選ばれた数である。｝
で示される基であるが、一般式（１）中に含まれている３つのＭはすべて同一であってもよいし、２つが同一で他の１つが異なっていてもよいし、すべてが異なっていてもよい。］
で示されることを特徴とするポリフェノール誘導体の製造方法。
【請求項７】
少なくとも一対の電極間に有機層が挟持された有機エレクトロルミネッセンス素子であり、該有機層に請求項１〜５いずれか記載の化合物を含有することを特徴とする有機エレクトロルミネッセンス素子。
【請求項８】
前記有機層が、正孔輸送層および／または発光層であることを特徴とする請求項７記載の有機エレクトロルミネッセンス素子。
【請求項９】
前記有機層に、請求項１〜５いずれか記載の化合物に加えて、それ以外の発光材料を０．１重量％以上含有することを特徴とする請求項７または８記載の有機エレクトロルミネッセンス素子。
【請求項１０】
前記有機層に発光層として請求項１〜５いずれか記載の化合物以外の発光層および／または電子注入層が積層された請求項７〜９いずれか記載の有機エレクトロルミネッセンス素子。
【請求項１１】
前記有機層に発光材料および／または電子注入材料を含有する請求項７〜１０いずれか記載の有機エレクトロルミネッセンス素子。
【発明の詳細な説明】
【０００１】
【発明の属する技術分野】
本発明は、正孔輸送材料および／または発光材料として有用な新規化合物、その製法およびそれを用いた有機エレクトロルミネッセンス素子に関する。
【０００２】
【従来の技術】
従来正孔輸送材料を製膜するに当たっては、分子量がほぼ１３００以下の低分子量化合物よりなる正孔輸送材料を蒸着させたり、プラスチック状の高分子化合物（分子量５０００以上）よりなる正孔輸送材料を溶剤に溶解して塗布する手段が採用されていた。いいかえれば、プラスチック状の高分子系正孔輸送材料に限り、溶液塗布法が適用できたが、それ以外の場合には、蒸着による製膜方法しかないと考えられていた。蒸着手段は系を減圧に保つ必要があるため、連続方式が採用できず、バッチ方式によるしかないため、製膜方法としては非能率的なものであり、コスト高は避けられなかった。
【０００３】
特開平６−３１２９８２号公報には、下記一般式
【化１１】
2004026757.tif 000002
〔式中、Ｘは酸素又は窒素を示しＲａ（ａは１〜４の整数を示す。）、Ｒｂ
（ｂは１〜４の整数を示す。）、Ｒｃ（ｃは１〜４の整数を示す。）、Ｒｄ（ｄは１〜４の整数を示す。）、Ｒｅ（ｅは１〜４の整数を示す。）及びＲｆ（ｆは１〜４の整数を示す。）は、それぞれ独立に水素、アルキル基、ア
リール基又はアラルキル基を示すが、好ましくはすべてが水素である。〕
で表わされるヘテロ環基を有するフェニル基置換ベンゼン誘導体（分子量は８００〜９００）が開示されており、従来の光・電子機能を有する低分子量有機化合物がそれ自体では薄膜形成能をもたず、バインダー樹脂の助けをかりなければ薄膜化不能であったのに対して、この化合物は、バインダー樹脂を用いることなく、薄膜化することができ、正孔輸送材料として使用できる旨記載されているが、この化合物の薄膜化手段はやはり真空蒸着法によるものであることが明記されており、この化合物も蒸着法の欠点から逃れることのできないものである。
【０００４】
一方、１９８４年、京都で開催された第１回国際高分子会議で米国のＤ．Ａ．Ｔｏｍａｌｉａらによりデンドリマーという新しいタイプの高分子が提案された。デンドリマー（ｄｅｎｄｒｉｍｅｒ）とは、「樹木」の意を表す「ｄｅｎｄｒ−」を語源としており、中心のコア（核）から規則的に枝分かれした高分子のことである。このデンドリマーの分野において、エレクトロルミネッセンスに用いることができるものが、Ａ．Ｗ．ＦｒｅｅｍａｎとＪ．Ｍ．Ｊ．ＦｒｅｃｈｅｔによりＡＣＳ　Ｐｏｌｙｍｅｒ　Ｐｒｅｐｒｉｎｔ　Ｖｏｌ．４０．Ｎｏ．２、第１２４６〜１２４７頁（１９９９）において発表されている。
このデンドリマーは、下記の構造式
【化１２】
2004026757.tif 000003
で示される化合物であるフェノールよりなる中心骨格にデンドロンが２つの層をなしてとり巻き、さらにその外層に特定のアミノトリフェノール構造体が結合しており、かつフェノールよりなる中心骨格の１つの結合手に〔化１２〕の１の構造式化合物には、下記式
【化１３】
2004026757.tif 000004
で示される基が、また〔化１２〕の２の構造式化合物には、下記式
【化１４】
2004026757.tif 000005
で示される基が、それぞれ結合した構造のものであり、これらの化合物を製造するためには、何工程もの反応を繰り返されなければならず、学問的にはともかく実用性に欠ける化合物であるうえ、その分子量は５７００前後に達する高分子化合物である。
【０００５】
正孔輸送材料として広く知られている米国特許５，０６１，５６９記載のα−ＮＰＤは、「有機ＥＬ素子とその工業化最前線」２２２頁、（１９９８年１１月、エヌ・ティー・エス発行）において、ガラス転位温度が９６℃、融点が２７７℃であるとされている。このことは、α−ＮＰＤのアモルファス性（非晶性）が不十分であることを示しており、これを用いた有機エレクトロルミネッセンス素子は、高温駆動において耐熱性と発光寿命の面からは十分な耐久性があるものとは言えない。このため、「有機ＥＬ材料とディスプレイ」１０６頁、１１７頁、１３１頁（２００１年２月、シーエムシー発行）に記載されているように、分子構造をスターバースト化したり、多量化して耐熱性とアモルファス性（非晶性）を向上させた化合物の開発がなされてきている。
【０００６】
フルオレニルアミノ基を有する正孔輸送材料は、Ｐｏｌｙｍｅｒ　ｐｒｅｐｒｉｎｔｓ，Ｊａｐａｎ　Ｖｏｌ．５０，Ｎｏ．４，６６２（２００１）において、たとえば、ＦＦＤがアモルファス分子材料で高いガラス転位温度（１６５℃）を有する正孔輸送材料として報告されている。また、ＦＦＤは結晶融点（３４５℃）を有するとされており、完全なアモルファス材料とは言い難い。
【化１５】
2004026757.tif 000006
ＦＦＤ　　（分子量　９５３）
【０００７】
また、特開平２００１−３９９３３、特開平２００１−３９９３４、特開平２００１−６４２４１において、フルオレニルアミノ基を有し、それぞれ転移温度が１２８〜１７９℃、８７℃〜１２５℃、９５〜１３５℃の範囲にある化合物が例示されているが、結晶融点を全く示さない完全なアモルファス材料であることは明示されていない。また、製膜の方式としては蒸着法が用いられていることが例示されている。
【０００８】
陽極と陰極の一対の電極間に、例えば正孔輸送層、発光層、電子輸送層が挟持された有機エレクトロルミネッセンス素子において、高い発光効率、輝度を上げるには各層における電荷の輸送特性の向上ばかりでなく、電極からの電荷の注入効率を上げることが重要である。また、通電により発生するジュール熱による有機層の再結晶化、凝集の促進による素子劣化を防ぎ、発光輝度や発光寿命などの良好な特性を有する有機エレクトロルミネッセンス素子を得るために、ガラス転移温度が高く、結晶融点がない完全なアモルファス材料を選択する必要がある。
【０００９】
【発明が解決しようとする課題】
本発明の目的は、分子中に置換もしくは無置換のフルオレニルアミノ基を有する化合物であり、分子量の下限は１０００以上、好ましくは１４００以上、上限は５０００以下、好ましくは３０００以下、とくに好ましくは２５００以下であって、耐熱性が高く、とくに溶媒に溶かした形で製膜が可能なアモルファス（非晶性）の新規なポリフェノール誘導体、その製造方法、それよりなる正孔輸送材料および／または発光材料、それを用いた有機エレクトロルミネッセンス素子を提供する点にある。
【００１０】
【課題を解決するための手段】
本発明の第１は、下記一般式（１）
【化１６】
2004026757.tif 000007
［式中、Ｑは、
【化１７】
2004026757.tif 000008
であり、Ｒ１、Ｒ２０、Ｒ２１は、水素、アルキル基、ハロゲン化アルキル基、置換基としてアルキル基を有することがあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８およびＲ１９は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
Ｍは、下記一般式（２）
【化１８】
2004026757.tif 000009
｛式中、Ａｒ１は、それぞれの核の置換基としてハロゲン、アルキル基、シクロアルキル基、アラルキル基、アルコキシ基およびアリール基よりなる群から選ばれた少なくとも１つの基を有することもあるアリーレン基、または置換基としてアルキル基、シクロアルキル基、アルコキシ基およびアリール基よりなる群から選ばれた少なくとも１つの基を有することもあるオキシジアリールジイル基であり、Ｒ２２は、水素、アルキル基、シクロアルキル基および置換基としてアルキル基、シクロアルキル基、アルコキシ基、アラルキル基、ジアルキルアミノ基、アルキルアリールアミノ基、ジアリールアミノ基よりなる群から選ばれた少なくとも１つの基（フルオレニル基を除く）を有することもあるアリール基よりなる群から選ばれた基であり、Ｒ２３、Ｒ２４、Ｒ２５、Ｒ２６は水素、アルキル基、アルコキシ基、核に置換基としてアルキル基および／またはアルコキシ基を有することもあるアラルキル基および置換基としてアルキル基および／またはアルコキシ基を有することもあるアリール基よりなる群からそれぞれ独立して選ばれた基であり、Ｒ２７、Ｒ２８、Ｒ２９およびＲ３０は、水素、アルキル基、アルコキシ基、核に置換基としてアルキル基またはアルコキシ基を有することもあるアラルキル基、核に置換基としてアルキル基またはアルコキシ基を有することもあるアリール基、核に置換基としてアルキル基またはアルコキシ基を有することもあるジアルキルアミノ基、核に置換基としてアルキル基またはアルコキシ基を有することもあるアルキルアリールアミノ基、核に置換基としてアルキル基またはアルコキシ基を有することもあるジアリールアミノ基よりなる群からそれぞれ独立して選ばれた基であり、ｈ、ｍおよびｎは、１〜３の整数からそれぞれ独立して選ばれた数であり、ｊ、ｋ、ｐは１〜４の整数からそれぞれ独立して選ばれた数である。｝
で示される基であるが、一般式（１）中に含まれている３つのＭはすべて同一であってもよいし、２つが同一で他の１つが異なっていてもよいし、すべてが異なっていてもよい。］
で示されることを特徴とするポリフェノール誘導体に関する。
本発明の第２は、前記Ｒ１、Ｒ２０、Ｒ２１がメチル基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９がいずれも水素である請求項１記載のポリフェノール誘導体に関する。
本発明の第３は、前記Ｒ２３、Ｒ２４、Ｒ２５、Ｒ２６がメチル基であり、前記Ｒ２７、Ｒ２８、Ｒ２９、Ｒ３０が水素である請求項１記載のポリフェノール誘導体に関する。
本発明の第４は、Ａｒ１が、それぞれの核の置換基としてハロゲン、アルキル基、シクロアルキル基、アラルキル基、アルコキシ基およびアリール基よりなる群から選ばれた少なくとも１つの基を有することもあるフェニレン基、ナフタレンジイル基、ビフェニルジイル基、９，９−ジアルキルフルオレンジイル基、９，９−ジアラルキルフルオレンジイル基、９，９−ジアリールフルオレン基、オキシジフェニルジイル基よりなる群からそれぞれ独立して選ばれたアリーレン基である請求項１記載のポリフェノール誘導体に関する。
本発明の第５は、Ｒ２２がそれぞれの核の置換基としてアルキル基、シクロアルキル基、アルコキシ基、アラルキル基、ジアルキルアミノ基、アルキルアリールアミノ基、ジアリールアミノ基よりなる群から選ばれた少なくとも１つの基（フルオレニル基を除く）を有することもあるフェニル基、ビフェニル基、ナフチル基、アントリル基、フェナントリル基よりなる群から選ばれた基である請求項１記載のポリフェノール誘導体に関する。
本発明の第６は、下記一般式（３）
【化１９】
2004026757.tif 000010
［式中、Ｑは、
【化２０】
2004026757.tif 000011
であり、Ｒ１、Ｒ２０、Ｒ２１は、水素、アルキル基、ハロゲン化アルキル基、置換基としてアルキル基を有することがあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８およびＲ１９は、水素、ハロゲン、アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基である。］
で示されるヒドロキシアリール基を有するポリフェノールと下記一般式（４）
【化２１】
Ｍ−ＣＯＯＨおよび／またはＭ−ＣＯＸ　　　　　　　　・・・・（４）
［式中、Ｍは、下記一般式（２）
【化２２】
2004026757.tif 000012
｛式中、Ａｒ１は、それぞれの核の置換基としてハロゲン、アルキル基、シクロアルキル基、アラルキル基、アルコキシ基およびアリール基よりなる群から選ばれた少なくとも１つの基を有することもあるアリーレン基、または置換基としてアルキル基、シクロアルキル基、アルコキシ基およびアリール基よりなる群から選ばれた少なくとも１つの基を有することもあるオキシジアリールジイル基であり、Ｒ２２は、水素、アルキル基、シクロアルキル基および置換基としてアルキル基、シクロアルキル基、アルコキシ基、アラルキル基、ジアルキルアミノ基、アルキルアリールアミノ基、ジアリールアミノ基よりなる群から選ばれた少なくとも１つの基（フルオレニル基を除く）を有することもあるアリール基よりなる群から選ばれた基であり、Ｒ２３、Ｒ２４、Ｒ２５、Ｒ２６は水素、アルキル基、アルコキシ基、核に置換基としてアルキル基および／またはアルコキシ基を有することもあるアラルキル基および置換基としてアルキル基および／またはアルコキシ基を有することもあるアリール基よりなる群からそれぞれ独立して選ばれた基であり、Ｒ２７、Ｒ２８、Ｒ２９およびＲ３０は、水素、アルキル基、アルコキシ基、核に置換基としてアルキル基またはアルコキシ基を有することもあるアラルキル基、核に置換基としてアルキル基またはアルコキシ基を有することもあるアリール基、核に置換基としてアルキル基またはアルコキシ基を有することもあるジアルキルアミノ基、核に置換基としてアルキル基またはアルコキシ基を有することもあるアルキルアリールアミノ基、核に置換基としてアルキル基またはアルコキシ基を有することもあるジアリールアミノ基よりなる群からそれぞれ独立して選ばれた基であり、ｈ、ｍおよびｎは、１〜３の整数からそれぞれ独立して選ばれた数であり、ｊ、ｋ、ｐは１〜４の整数からそれぞれ独立して選ばれた数である。｝
で示される基である。］
よりなる群からそれぞれ独立して選ばれた基で示されるアミノ置換芳香族カルボン酸および／またはＸがハロゲン原子であるハロゲン化物とを反応させることを特徴とする下記一般式（１）
【化２３】
2004026757.tif 000013
［式中、Ｑは、
【化２４】
2004026757.tif 000014
であり、Ｒ１、Ｒ２０、Ｒ２１は、水素、アルキル基、ハロゲン化アルキル基、置換基としてアルキル基を有することがあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８およびＲ１９は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
Ｍは、下記一般式（２）
【化２５】
2004026757.tif 000015
｛式中、Ａｒ１は、それぞれの核の置換基としてハロゲン、アルキル基、シクロアルキル基、アラルキル基、アルコキシ基およびアリール基よりなる群から選ばれた少なくとも１つの基を有することもあるアリーレン基、または置換基としてアルキル基、シクロアルキル基、アルコキシ基およびアリール基よりなる群から選ばれた少なくとも１つの基を有することもあるオキシジアリールジイル基であり、Ｒ２２は、水素、アルキル基、シクロアルキル基および置換基としてアルキル基、シクロアルキル基、アルコキシ基、アラルキル基、ジアルキルアミノ基、アルキルアリールアミノ基、ジアリールアミノ基よりなる群から選ばれた少なくとも１つの基（フルオレニル基を除く）を有することもあるアリール基よりなる群から選ばれた基であり、Ｒ２３、Ｒ２４、Ｒ２５、Ｒ２６は水素、アルキル基、アルコキシ基、核に置換基としてアルキル基および／またはアルコキシ基を有することもあるアラルキル基および置換基としてアルキル基および／またはアルコキシ基を有することもあるアリール基よりなる群からそれぞれ独立して選ばれた基であり、Ｒ２７、Ｒ２８、Ｒ２９およびＲ３０は、水素、アルキル基、アルコキシ基、核に置換基としてアルキル基またはアルコキシ基を有することもあるアラルキル基、核に置換基としてアルキル基またはアルコキシ基を有することもあるアリール基、核に置換基としてアルキル基またはアルコキシ基を有することもあるジアルキルアミノ基、核に置換基としてアルキル基またはアルコキシ基を有することもあるアルキルアリールアミノ基、核に置換基としてアルキル基またはアルコキシ基を有することもあるジアリールアミノ基よりなる群からそれぞれ独立して選ばれた基であり、ｈ、ｍおよびｎは、１〜３の整数からそれぞれ独立して選ばれた数であり、ｊ、ｋ、ｐは１〜４の整数からそれぞれ独立して選ばれた数である。｝
で示される基であるが、一般式（１）中に含まれている３つのＭはすべて同一であってもよいし、２つが同一で他の１つが異なっていてもよいし、すべてが異なっていてもよい。］
で示されることを特徴とするポリフェノール誘導体の製造方法に関する。
本発明の第７は、少なくとも一対の電極間に有機層が挟持された有機エレクトロルミネッセンス素子であり、該有機層に請求項１〜５いずれか記載の化合物を含有することを特徴とする有機エレクトロルミネッセンス素子に関する。
本発明の第８は、前記有機層が、正孔輸送層および／または発光層であることを特徴とする請求項７記載の有機エレクトロルミネッセンス素子に関する。
本発明の第９は、前記有機層に、請求項１〜５いずれか記載の化合物に加えて、それ以外の発光材料を０．１重量％以上含有することを特徴とする請求項７または８記載の有機エレクトロルミネッセンス素子に関する。
本発明の第１０は、前記有機層に発光層として請求項１〜５いずれか記載の化合物以外の発光層および／または電子注入層が積層された請求項７〜９いずれか記載の有機エレクトロルミネッセンス素子に関する。
本発明の第１１は、前記有機層に発光材料および／または電子注入材料を含有する請求項７〜１０いずれか記載の有機エレクトロルミネッセンス素子に関する。
【００１１】
本発明の有機エレクトロルミネッセンス素子に使用する一般式（１）の化合物のポリフェノール誘導体は、フルオレニルアミノ基により、高い正孔輸送能力を発揮することができる。さらに、フルオレニルアミノ基が芳香族カルボニルオキシ基によってポリフェノール骨格に結合されており、高いガラス転移温度を有する完全なアモルファス（非晶性）材料となり、結晶化や凝集による素子劣化が抑制され、発光輝度や発光寿命などの良好な特性を有する有機エレクトロルミネッセンス素子を得ることができる。
【００１２】
一般式（１）の化合物を合成する方法は、例えば、一般式（３）に示すポリフェノールと一般式（４）に示す芳香族カルボン酸とを反応させることにより製造するが、この場合、反応成分を溶媒に溶かし、さらにこの溶液に４−ジメチルアミノピリジン、Ｎ，Ｎ′−ジシクロヘキシルカルボジイミドおよびｐ−トルエンスルホン酸・１水和物などを縮合剤として加えてエステル化反応を行なうことが好ましい。
【００１３】
本発明の反応に用いる縮合剤は上記化合物に限定されるものではなく、４−ジメチルアミノピリジンの代わりに、２−ジメチルアミノピリジン、２−ジエチルアミノピリジン、４−ジエチルアミノピリジン、４−ジ−ｎ−プロピルアミノピリジン、４−ジイソプロピルアミノピリジン、４−ジ−ｎ−ブチルアミノピリジン、トリエチルアミン、トリ−ｎ−プロピルアミン、トリイソプロピルアミン、トリ−ｎ−ブチルアミン、トリイソブチルアミンなどを用いることができる。また、Ｎ，Ｎ′−ジシクロヘキシルカルボジイミドの代わりに、Ｎ，Ｎ′−ジシクロペンチルカルボジイミド、Ｎ，Ｎ′−ジヘキシルカルボジイミド、Ｎ，Ｎ′−ジヘプチルカルボジイミド、Ｎ，Ｎ′−ジオクチルカルボジイミド、Ｎ，Ｎ′−ジベンジルカルボジイミドなどを用いることができる。さらにｐ−トルエンスルホン酸・１水和物の代わりに、ｐ−トルエンスルホン酸、ｍ−トルエンスルホン酸・１水和物、４−メチル−１−ナフチルスルホン酸・１水和物、ベンゼンスルホン酸、ｍ−ニトロベンゼンスルホン酸、メタンスルホン酸などを用いることができる。
【００１４】
これらの反応に用いる溶媒には、ジクロロメタン、クロロホルム、四塩化炭素、１，２−ジクロロエタン、１，２−ジメトキシエタン、１，２−ジエトキシエタン、テトラヒドロフラン、ジオキサン、ジブチルエーテル、ジイソブチルエーテル、エチルブチルエーテル、ジアミルエーテル、ジイソアミルエーテル、トルエン、キシレン、テトラリン、シクロヘキサン、メチルシクロヘキサンなどを用いることができる。
【００１５】
一般式（１）、（２）、（３）における置換基Ｒ１〜Ｒ３０は、下記に具体例として挙げた置換基の中から請求項で規定する枠内において、それぞれ独立に選ぶことができる。
アルキル基の具体例としては、メチル基、エチル基、ｎ−プロピル基、イソプロピル基、ｎ−ブチル基、イソブチル基、ｔｅｒｔ−ブチル基、ｓｅｃ−ブチル基、１−メチル−ブチル基、１−エチル−ブチル基、ｎ−ペンチル基、イソペンチル基、ネオペンチル基、ｔｅｒｔ−ペンチル基、ｎ−ヘキシル基、１−メチルペンチル基、２−メチルペンチル基、４−メチル−２−ペンチル基、３，３−ジメチルブチル基、２−エチルブチル基、ｎ−ヘプチル基、１−メチルヘキシル基、シクロペンチルメチル基、シクロヘキシルメチル基、３−メチルシクロヘキシルメチル基、ｎ−オクチル基、ｔｅｒｔ−オクチル基、１−メチルヘプチル基、２−エチルヘキシル基、２−プロピルペンチル基、ｎ−ノニル基、２，２−ジメチルヘプチル基、１−エチル−プロピル基、１，１−ジメチル−プロピル基、イソヘキシル基、２−メチルペンチル基、４−メチルヘキシル基、５−メチルヘキシル基などがある。
ハロゲン化アルキル基の具体例としては、フルオロメチル基、ジフルオロメチル基、トリフルオロメチル基、２−フルオロエチル基、２−ジフルオロエチル基、２−トリフルオロエチル基などがある。
シクロアルキル基の具体例としては、シクロペンチル基、３−メチルシクロペンチル基、２，３−ジメチルシクロペンチル基、シクロヘキシル基、３−メチルシクロヘキシル基、４−メチルシクロヘキシル基、２，３−ジメチルシクロヘキシル基、３，４，５−トリメチルシクロヘキシル基、４−ｔｅｒｔ−ブチルシクロヘキシル基、シクロヘプチル基、シクロオクチル基などがある。
アラルキル基の具体例としては、ベンジル基、ジフェニルメチル基、フェネチル基、ｐ−メチルベンジル基、ｍ−メチルベンジル基、ｐ−エチルベンジル基、ｍ−エチルベンジル基、３，５−ジメチルベンジル基、α−メチルベンジル基、ｐ−メトキシベンジル基、ｍ−エトキシベンジル基、ｐ−フルオロベンジル基、３，５−ジフルオロベンジル基、１−ナフチルメチル基、２−ナフチルメチル基、１−アントリルメチル基、２−アントリルメチル基、９−アントリルメチル基などがある。
アリール基の具体例としては、フェニル基、ｐ−トリル基、ｍ−トリル基、ｐ−エチルフェニル基、ｍ−エチルフェニル基、４−ｎ−プロピルフェニル基、４−ｎ−イソプロピルフェニル基、４−ｎ−ブチルフェニル基、４−ｎ−ヘキシルフェニル基、４−シクロヘキシルフェニル基、４−ｎ−ヘプチルフェニル基、２，３−ジメチルフェニル基、２，６−ジメチルフェニル基、３，５−ジメチルフェニル基、３，４，５−トリメチルフェニル基、２，３，５，６−テトラメチルフェニル基、５−インダニル基、１，２，３，４−テトラヒドロ−５−ナフチル基、ｐ−メトキシフェニル基、ｍ−メトキシ基、ｐ−エトキシフェニル基、４−ｎ−プロポキシフェニル基、４−イソブトキシフェニル基、４−シクロヘキシルオキシフェニル基、２，３−ジメトキシフェニル基、３，５−ジメトキシフェニル基、２−メトキシ−４−メチルフェニル基、２−フルオロフェニル基、４−フルオロフェニル基、２，４−ジフルオロフェニル基、２，４，６−トリフルオロフェニル基、３，４−ジクロロフェニル基、４−フェニルフェニル基、３−フェニルフェニル基、１−ナフチル基、２−ナフチル基、４−メチル−１−ナフチル基、５−メチル−１−ナフチル基、４−エチル−１−ナフチル基、５−エチル−１−ナフチル基、４−メチル−２−ナフチル基、５−メチル−２−ナフチル基、４−エチル−２−ナフチル基、５−エチル−２−ナフチル基、４−メトキシ−１−ナフチル基、５−メトキシ−２−ナフチル基、４−エトキシ−ナフチル基などがある。
アルコキシ基の具体例としては、メトキシ基、エトキシ基、ｎ−プロポキシ基、イソプロポキシ基、ｎ−ブトキシ基、イソブトキシ基、ｔｅｒｔ−ブトキシ基、ｓｅｃ−ブトキシ基、ｎ−ペンチルオキシ基、ネオペンチルオキシ基、イソペンチルオキシ基、ｎ−ヘキシルオキシ基、３，３−ジメチルブチルオキシ基、２−エチルブチルオキシ基、ｎ−ヘプチルオキシ基、ｎ−オクチルオキシ基、ｎ−ノニルオキシ基、ｎ−デシルオキシ基、ベンジルオキシ基、ｐ−メチルベンジルオキシ基などがある。
シクロアルキルオキシ基の具体例としては、シクロペンチルオキシ基、２−メチルシクロペンチルオキシ基、３−メチルシクロペンチルオキシ基、シクロヘキシルオキシ基、２−メチルシクロヘキシルオキシ基、３−メチルシクロヘキシルオキシ基、４−メチルシクロヘキシルオキシ基、４−エチルシクロヘキシルオキシ基などがある。
アリールオキシ基の具体例としては、フェノキシ基、ｐ−トリルオキシ基、ｍ−トリルオキシ基、３，５−ジメチル−フェノキシ基、２，４，６−トリメチルフェノキシ基、ｐ−ｔｅｒｔ−ブチルフェノキシ基、３−ビフェニルオキシ基、４−ビフェニルオキシ基、１−ナフチルオキシ基、２−ナフチルオキシ基、４−メチル−１−ナフチルオキシ基、５−メチル−２−ナフチルオキシ基、１−アントリルオキシ基、２−アントリルオキシ基、９−アントリルオキシ基、１−フェナントリルオキシ基、２−フェナントリルオキシ基、３−フェナントリルオキシ基、９−フェナントリルオキシ基などがある。
アルケニル基の具体例としては、ビニル基、１−プロペニル基、アリル基、イソプロペニル基、１−ブテニル基、２−ブテニル基、３−ブテニル基、１−ペンテニル基、２−ペンテニル基、３−ペンテニル基、３−メチル−１−ブテニル基、１，３−ブタジェニル基などがある。
ジアルキルアミノ基の具体例としては、ジメチルアミノ基、ジエチルアミノ基、ジ−ｎ−プロピルアミノ基、ジイソプロピルアミノ基、ジ−ｎ−ブチルアミノ基、ジイソブチルアミノ基、ジ−ｔｅｒｔ−ブチルアミノ基などが挙げられる。アルキルアリールアミノ基の具体例としては、メチルフェニルアミノ基、エチルフェニルアミノ基、ｎ−プロピルフェニルアミノ基、ｎ−ブチルフェニルアミノ基、ｎ−ブチル−ｐ−トリルアミノ基、シクロヘキシルフェニルアミノ基、メチル−ナフタレン−１−イル−アミノ基、ｔｅｒｔ−ブチル−ナフタレン−１−イル−アミノ基、ナフタレン−１−イル−プロピルアミノ基などが挙げられる。ジアリールアミノ基の具体例としては、ジフェニルアミノ基、ジ−ｐ−トリルアミノ基、ジ−ｍ−トリルアミノ基、ナフタレン−１−イル−フェニルアミノ基、ナフタレン−２−イル−フェニルアミノ基、（４−メチル−ナフタレン−１−イル）−ｐ−トリルアミノ基、ジ−ナフタレン−１−イル−アミノ基、ジ−ナフタレン−２−イル−アミノ基などが挙げられる。
ハロゲンとしては、フッ素、臭素、塩素、ヨウ素が挙げられる。
【００１６】
一般式（１）で示される化合物の具体例を示すと、下記のとおりであるが、これに限定されるものではない。
【００１７】
Ａ−１
トリス［４−［４−［（９，９−ジメチル−９Ｈ−フルオレン−２−イル）フェニルアミノ］ベンゾイルオキシ］フェニル］メタン、トリス［４−［４−［（９，９−ジメチル−９Ｈ−フルオレン−２−イル）（ｍ−トリル）アミノ］ベンゾイルオキシ］フェニル］メタン、１，１，１−トリス［４−［４−［（９，９−ジメチル−９Ｈ−フルオレン−２−イル）フェニアミノ］ベンゾイルオキシ］フェニル］エタン、１，１，１−トリス［４−［４−［フェニル（７，９，９−トリメチル−９Ｈ−フルオレン−２−イル）アミノ］ベンゾイルオキシ］フェニル］エタン、１，１，１−トリス［４−［４−［（９，９−ジメチル−９Ｈ−フルオレン−２−イル）（ｐ−トリル）アミノ］ベンゾイルオキシ］フェニル］エタン、１，１，１−トリス［４−［４−［（９，９−ジメチル−９Ｈ−フルオレン−２−イル）（２，３，５，６−テトラメチルフェニル）アミノ］ベンゾイルオキシ］フェニル］エタン、１，１，１−トリス［４−［４−［（９，９−ジメチル−７−ジフェニルアミノ−９Ｈ−フルオレン−２−イル）フェニルアミノ］ベンゾイルオキシ］フェニル］エタン、１，１，１−トリス［４−［４−［（９，９−ジメチル−７−ジフェニルアミノ−９Ｈ−フルオレン−２−イル）（４−ジフェニルアミノ−フェニル）アミノ］ベンゾイルオキシ］フェニル］エタン、
【００１８】
Ａ−２
トリス［４−［４−［（９，９−ジメチル−９Ｈ−フルオレン−２−イル）（４−メチル−１−ナフチル）アミノ］ベンゾイルオキシ］フェニル］メタン、１，１，１−トリス［４−［４−［（９，９−ジメチル−９Ｈ−フルオレン−２−イル）（１−ナフチル）アミノ］ベンゾイルオキシ］フェニル］エタン、１，１，１−トリス［４−［４−［（９，９−ジメチル−９Ｈ−フルオレン−２−イル）（４，５−ジメチル−１−ナフチル）アミノ］ベンゾイルオキシ］フェニル］エタン、１，１，１−トリス［４−［４−［（９，９−ジヘキシル−９Ｈ−フルオレン−２−イル）（１−ナフチル）アミノ］ベンゾイルオキシ］フェニル］エタン、トリス［４−［４−［（９，９−ジメチル−９Ｈ−フルオレン−２−イル）（２−ナフチル）アミノ］ベンゾイルオキシ］フェニル］メタン、トリス［４−［４−［（９，９−ジブチル−９Ｈ−フルオレン−２−イル）（２−ナフチル）アミノ］ベンゾイルオキシ］フェニル］メタン、１，１，１−トリス［４−［４−［（９，９−ジオクチル−９Ｈ−フルオレン−２−イル）（２−ナフチル）アミノ］ベンゾイルオキシ］フェニル］エタン、
【００１９】
Ａ−３
トリス［４−［４−［（４−ビフェニリル）（９，９−ジエチル−９Ｈ−フルオレン−２−イル）アミノ］ベンゾイルオキシ］フェニル］メタン、１，１，１−トリス［４−［４−［（４−ビフェニリル）（９，９−ジフェニル−９Ｈ−フルオレン−２−イル）アミノ］ベンゾイルオキシ］フェニル］エタン、１，１，１−トリス［４−［４−［（４−ビフェニリル）（９，９−ジイソブチル−９Ｈ−フルオレン−２−イル）アミノ］ベンゾイルオキシ］フェニル］エタン、
【００２０】
Ａ−４
１，１，１−トリス［４−［３−［（９，９−ジフェニル−９Ｈ−フルオレン−２−イル）フェニルアミノ］ベンゾイルオキシ］フェニル］エタン、トリス［４−［３−［（７−メトキシ−９，９−ジメチル−９Ｈ−フルオレン−２−イル）（４−メチル−１−ナフチル）アミノ］ベンゾイルオキシ］フェニル］メタン、１，１，１−トリス［４−［３−［（９，９−ジベンジル−９Ｈ−フルオレン−２−イル）（１−ナフチル）アミノ］ベンゾイルオキシ］フェニル］エタン、トリス［４−［３−［（２−ナフチル）（７，９，９−トリメチル−９Ｈ−フルオレン−２−イル）アミノ］ベンゾイルオキシ］フェニル］メタン、１，１，１−トリス［４−［３−［（９，９−ジメチル−９Ｈ−フルオレン−２−イル）（２−ナフチル）アミノ］ベンゾイルオキシ］フェニル］エタン、１，１，１−トリス［４−［３−［（９，９−ジメチル−９Ｈ−フルオレン−２−イル）（１−メチル−３−ナフチル）アミノ］ベンゾイルオキシ］フェニル］エタン、１，１，１−トリス［４−［３−［（９，９−ジメチル−９Ｈ−フルオレン−２−イル）（６−エチル−２−ナフチル）アミノ］ベンゾイルオキシ］フェニル］エタン、トリス［４−［３−［（４′−メチル−４−ビフェニリル）（７−メトキシ−９，９−ジメチル−９Ｈ−フルオレン−２−イル）アミノ］ベンゾイルオキシ］フェニル］メタン、１，１，１−トリス［４−［３−［（４−ビフェニリル）（９，９−ジオクチル−９Ｈ−フルオレン−２−イル）アミノ］ベンゾイルオキシ］フェニル］エタン、
【００２１】
Ａ−５
トリス［４−［４′−［（９，９−ジメチル−９Ｈ−フルオレン−２−イル）（ｍ−トリル）アミノ］ビフェニル−４−カルボニルオキシ］フェニル］メタン、トリス［４−［４′−［（９，９−ジブチル−９Ｈ−フルオレン−２−イル）（１−ナフチル）アミノ］ビフェニル−４−カルボニルオキシ］フェニル］メタン、１，１，１−トリス［４−［４′−［（９，９−ジベンジル−９Ｈ−フルオレン−２−イル）（１−ナフチル）アミノ］ビフェニル−４−カルボニルオキシ］フェニル］エタン、１，１，１−トリス［４−［４′−［（７−ブトキシ−９，９−トリメチル−９Ｈ−フルオレン−２−イル）（２−ナフチル）アミノ］ビフェニル−４−カルボニルオキシ］フェニル］エタン、１，１，１−トリス［４−［４′−［（７−メチル−９，９−ジフェニル−９Ｈ−フルオレン−２−イル）（２−ナフチル）アミノ］ビフェニル−４−カルボニルオキシ］フェニル］エタン、トリス［４−［４′−［（９，９−ジフェニル−９Ｈ−フルオレン−２−イル）（４′−メトキシ−４−ビフェニリル）アミノ］ビフェニル−４−カルボニルオキシ］フェニル］メタン、１，１，１−トリス［４−［４′−［（４−ビフェニリル）（９，９−ジベンジル−９Ｈ−フルオレン−２−イル）アミノ］ビフェニル−４−カルボニルオキシ］フェニル］エタン、
【００２２】
Ａ−６
トリス［４−［７−［（９，９−ジメチル−９Ｈ−フルオレン−２−イル）（ｍ−トリル）アミノ］（９，９−ジメチル−９Ｈ−フルオレン）−２−カルボニルオキシ］フェニル］メタン、１，１，１−トリス［４−［７−［（７，９，９−トリメチル−９Ｈ−フルオレン−２−イル）（３，５−ジメチルフェニル）アミノ］（９，９−ジメチル−９Ｈ−フルオレン）−２−カルボニルオキシ］フェニル］エタン、１−トリス［４−［７−［（９，９−ジメチル−７−ジフェニルアミノ−９Ｈ−フルオレン−２−イル）フェニルアミノ］（９，９−ジメチル−９Ｈ−フルオレン）−２−カルボニルオキシ］フェニル］エタン、１，１，１−トリス［４−［７−［（９，９−ジメチル−９Ｈ−フルオレン−２−イル）（１−ナフチル）アミノ］（９，９−ジメチル−９Ｈ−フルオレン）−２−カルボニルオキシ］フェニル］エタン、１，１，１−トリス［４−［７−［（９，９−ジヘキシル−９Ｈ−フルオレン−２−イル）（１−ナフチル）アミノ］（９，９−ジメチル−９Ｈ−フルオレン）−２−カルボニルオキシ］フェニル］エタン、トリス［４−［７−［（９，９−ジメチル−９Ｈ−フルオレン−２−イル）（２−ナフチル）アミノ］（９，９−ジメチル−９Ｈ−フルオレン）−２−カルボニルオキシ］フェニル］メタン、トリス［４−［７−［（９，９−ジオクチル−９Ｈ−フルオレン−２−イル）（２−ナフチル）アミノ］（９，９−ジオクチル−９Ｈ−フルオレン）−２−カルボニルオキシ］フェニル］メタン、１，１，１−トリス［４−［７−［（９，９−ジヘキシル−９Ｈ−フルオレン−２−イル）（２−ナフチル）アミノ］（９，９−ジメチル−９Ｈ−フルオレン）−２−カルボニルオキシ］フェニル］エタン、
【００２３】
Ａ−７
１，１，１−トリス［４−［７−［（４′−メトキシ−４−ビフェニル）（９，９−ジヘキシル−９Ｈ−フルオレン−２−イル）アミノ］（９，９−ジメチル−９Ｈ−フルオレン）−２−カルボニルオキシ］フェニル］エタン、
【００２４】
Ａ−８
１，１，１−トリス［４−［４−［ビス（９，９−ジメチル−７−メトキシ−９Ｈ−フルオレン−２−イル）アミノ］ベンゾイルオキシ］フェニル］エタン、１，１，１−トリス［４−［４−［ビス（９，９−ジフェニル−９Ｈ−フルオレン−２−イル）アミノ］ベンゾイルオキシ］フェニル］エタン、１，１，１−トリス［４−［３−［ビス（９，９−ジベンジル−９Ｈ−フルオレン−２−イル）アミノ］ベンゾイルオキシ］フェニル］エタン、１，１，１−トリス［４−［３−［ビス（９，９−ジエチル−９Ｈ−フルオレン−２−イル）アミノ］ベンゾイルオキシ］フェニル］エタン、
【００２５】
Ａ−９
トリス［４−［６−［ビス（９，９−ジメチル−９Ｈ−フルオレン−２−イル）アミノ］ナフタレン−２−カルボニルオキシ］フェニル］メタン、１，１，１−トリス［４−［４−［ビス（７，９，９−トリメチル−９Ｈ−フルオレン−２−イル）アミノ］ナフタレン−１−カルボニルオキシ］フェニル］エタン、
【００２６】
Ａ−１０
トリス［４−［４′−［ビス（９，９−ジメチル−９Ｈ−フルオレン−２−イル）アミノ］ビフェニル−２−カルボニルオキシ］フェニル］メタン、１，１，１−トリス［４−［４′−［ビス（７−メトキシ−９，９−ジメチル−９Ｈ−フルオレン−２−イル）アミノ］ビフェニル−４−カルボニルオキシ］フェニル］エタン、１，１，１−トリス［４−［４′−［ビス（９，９−ジメチル−７−ジフェニルアミノ−９Ｈ−フルオレン−２−イル）アミノ］ビフェニル−４−カルボニルオキシ］フェニル］エタン、
【００２７】
Ａ−１１
トリス［４−［７−［ビス（９，９−ジメチル−７−メトキシ−９Ｈ−フルオレン−２−イル）アミノ］（９，９−ジメチル−９Ｈ−フルオレン）−２−カルボニルオキシ］フェニル］メタン、１，１，１−トリス［４−［７−［ビス（９，９−ジメチル−９Ｈ−フルオレン−３−イル）アミノ］（９，９−ジメチル−９Ｈ−フルオレン）−２−カルボニルオキシ］フェニル］エタン、１，１，１−トリス［４−［７−［ビス（９，９−ジメチル−７−メトキシ−９Ｈ−フルオレン−２−イル）アミノ］（９，９−ジメチル−９Ｈ−フルオレン）−２−カルボニルオキシ］フェニル］エタン、１，１，１−トリス［４−［７−［ビス（９，９−ジヘキシル−９Ｈ−フルオレン−２−イル）アミノ］（９，９−ジメチル−９Ｈ−フルオレン）−２−カルボニルオキシ］フェニル］エタン、１，１，１−トリス［４−［７−［ビス（９，９−ジメチル−７−ジフェニルアミノ−９Ｈ−フルオレン−２−イル）アミノ］（９，９−ジメチル−９Ｈ−フルオレン）−２−カルボニルオキシ］フェニル］エタン、
【００２８】
Ａ−１２
α，α，α−トリス［４−［３−［ビス（９，９−ジメチル−９Ｈ−フルオレン−２−イル）アミノ］ベンゾイルオキシ］フェニル］トルエン、α，α，α−トリス［４−［３−［ビス（９，９−ジフェニル−９Ｈ−フルオレン−２−イル）アミノ］ベンゾイルオキシ］フェニル］トルエン、α，α，α−トリス［４−［７−［ビス（９，９−ジメチル−９Ｈ−フルオレン−２−イル）アミノ］（９，９−ジメチル−９Ｈ−フルオレン）−２−カルボニルオキシ］フェニル］−ｐ−キシレン、
【００２９】
Ａ−１３
１，１，１−トリス［４−［４−［ビス（９，９−ジメチル−９Ｈ−フルオレン−２−イル）アミノ］ベンゾイルオキシ］−３，５−ジメチルフェニル］エタン、１，１，１−トリス［４−［７−［ビス（９，９−ジメチル−９Ｈ−フルオレン−２−イル）アミノ］（９，９−ジメチル−９Ｈ−フルオレン）−２−カルボニルオキシ］−３，５−ジメチルフェニル］エタン、１，１，１−トリス［４−［５−［ビス（９，９−ジメチル−９Ｈ−フルオレン−２−イル）アミノ］ナフタレン−１−カルボニルオキシ］−３，５−ジメチルフェニル］エタン、
【００３０】
Ａ−１４
１，１，１−トリス［４−［４−［４−［ビス（９，９−ジメチル−９Ｈ−フルオレン−２−イル）アミノ］フェノキシ］ベンゾイルオキシ］−３，５−ジメチルフェニル］エタン、α，α，α−トリス［４−［４−［４−［ビス（９，９−ジメチル−９Ｈ−フルオレン−２−イル）アミノ］フェノキシ］ベンゾイルオキシ］−３，５−ジメチルフェニル］−ｍ−キシレン、
【００３１】
Ａ−１５
１，１，１−トリス［４−［７−［ビス（９，９−ジメチル−９Ｈ−フルオレン−２−イル）アミノ］（９，９−ジメチル−９Ｈ−フルオレン）−２−カルボニルオキシ］−フェニル］プロパン、β，β，β−トリス［４−［４−［ビス（９，９−ジメチル−９Ｈ−フルオレン−２−イル）アミノ］ベンゾイルオキシ］フェニル］エチルベンゼン、β，β，β−トリス［４−［５−［ビス（９，９−ジメチル−９Ｈ−フルオレン−２−イル）アミノ］ナフタレン−１−カルボニルオキシ］フェニル］−２−エチルナフタレン、
【００３２】
Ａ−１６
１，１，１−トリス［４−［４−［（１−アントリル）（９，９−ジメチル−９Ｈ−フルオレン−２−イル）アミノ］ベンゾイルオキシ］フェニル］エタン、１，１，１−トリス［４−［４−［（２−アントリル）（９，９−ジメチル−９Ｈ−フルオレン−２−イル）アミノ］ベンゾイルオキシ］フェニル］エタン、１，１，１−トリス［４−［４−［（９，９−ジブチル−９Ｈ−フルオレン−２−イル）（９−フェニルアントラセン−１０−イル）アミノ］ベンゾイルオキシ］フェニル］プロパン、
【００３３】
Ａ−１７
１，１，１−トリス［４−［４−［（９，９−ジメチル−９Ｈ−フルオレン−２−イル）（２−フェナントリル）アミノ］ベンゾイルオキシ］フェニル］エタン、１，１，１−トリス［４−［４−［（９，９−ジブチル−９Ｈ−フルオレン−２−イル）（２−フェナントリル）アミノ］ベンゾイルオキシ］フェニル］エタン、１，１，１−トリス［４−［４−［（９，９−ジメチル−９９Ｈ−フルオレン−２−イル）（３−フェナントリル）アミノ］ベンゾイルオキシ］フェニル］エタン、
【００３４】
Ａ−１８
１，１，１−トリス［４−［４−［ビス（９，９−ジメチル−９Ｈ−フルオレン−２−イル）アミノ］ベンゾイルオキシ］−３，５−ジアリルフェニル］エタン、１，１，１−トリス［４−［４′−［ビス（９，９−ジメチル−９Ｈ−フルオレン−２−イル）アミノ］ビフェニル−４−カルボニルオキシ］−３−イソプロペニルフェニル］エタン、
【００３５】
Ａ−１９
１，１，１−トリス［４−［７−［ビス（９，９−ジメチル−９Ｈ−フルオレン−２−イル）アミノ］（９，９−ジメチル−９Ｈ−フルオレン）−２−カルボニルオキシ］−３，５−ジフルオロフェニル］エタン、１，１，１−トリス［４−［５−［ビス（９，９−ジメチル−９Ｈ−フルオレン−２−イル）アミノ］ベンゾイルオキシ］−３，５−ジフルオロフェニル］−１−（２−トリフルオロ）−エタン、
【００３６】
Ｂ−１
α，α，α′−トリス［４−［４−［（９，９−ジフェニル−９Ｈ−フルオレン−２−イル）フェニルアミノ］ベンゾイルオキシ］フェニル］−１−エチル−４−イソプロピルベンゼン、
【００３７】
Ｂ−２
α，α，α′−トリス［４−［４−［（９，９−ジベンジル−９Ｈ−フルオレン−２−イル）（１−ナフチル）アミノ］ベンゾイルオキシ］フェニル］−１−メチル−４−イソプロピルベンゼン、α，α，α′−トリス［４−［４−［（９，９−ジブチル−９Ｈ−フルオレン−２−イル）（１−ナフチル）アミノ］ベンゾイルオキシ］フェニル］−１−エチル−４−イソプロピルベンゼン、α，α，α′−トリス［４−［４−［（９，９−ジフェニル−９Ｈ−フルオレン−２−イル）（２−ナフチル）アミノ］ベンゾイルオキシ］フェニル］−１−メチル−４−イソプロピルベンゼン、α，α，α′−トリス［４−［４−［（２−ナフチル）（７，９，９−トリメチル−９Ｈ−フルオレン−２−イル）アミノ］ベンゾイルオキシ］フェニル］−１−エチル−４−イソプロピルベンゼン、
【００３８】
Ｂ−３
α，α，α′−トリス［４−［４−［（９，９−ジメチル−９Ｈ−フルオレン−２−イル）（４′−メチル−４−ビフェニリル）アミノ］ベンゾイルオキシ］フェニル］−１−エチル−４−イソプロピルベンゼン、
【００３９】
Ｂ−４
α，α，α′−トリス［４−［３−［（９，９−ジメチル−７−ジフェニルアミノ−９Ｈ−フルオレン−２−イル）フェニルアミノ］ベンゾイルオキシ］フェニル］−１−メチル−４−イソプロピルベンゼン、α，α，α′−トリス［４−［３−［（９，９−ジメチル−９Ｈ−フルオレン−２−イル）（３，５−ジメチルフェニル）アミノ］ベンゾイルオキシ］フェニル］−１−エチル−４−イソプロピルベンゼン、α，α，α′−トリス［４−［３−［（９，９−ジメチル−９Ｈ−フルオレン−２−イル）（１−ナフチル）アミノ］ベンゾイルオキシ］フェニル］−１−エチル−４−イソプロピルベンゼン、α，α，α′−トリス［４−［３−［（９，９−ジブチル−９Ｈ−フルオレン−２−イル）（２−ナフチル）アミノ］ベンゾイルオキシ］フェニル］−１−エチル−４−イソプロピルベンゼン、α，α，α′−トリス［４−［３−［（９，９−ジフェニル−９Ｈ−フルオレン−２−イル）（４′−メチル−４−ビフェニリル）アミノ］ベンゾイルオキシ］フェニル］−１−メチル−４−イソプロピルベンゼン、α，α，α′−トリス［４−［３−［（４−ビフェニリル）（９，９−ジベンジル−９Ｈ−フルオレン−２−イル）アミノ］ベンゾイルオキシ］フェニル］−１−エチル−４−イソプロピルベンゼン、
【００４０】
Ｂ−５
α，α，α′−トリス［４−［４′−［（９，９−ジメチル−９Ｈ−フルオレン−２−イル）（３，５−ジメチルフェニル）アミノ］ビフェニル−４−カルボニルオキシ］フェニル］−１−メチル−４−イソプロピルベンゼン、α，α，α′−トリス［４−［４′−［（７，９，９−トリメチル−９Ｈ−フルオレン−２−イル）（４，５−ジメチル−１−ナフチル）アミノ］ビフェニル−４−カルボニルオキシ］フェニル］−１−エチル−４−イソプロピルベンゼン、α，α，α′−トリス［４−［４′−［（９，９−ジメチル−９Ｈ−フルオレン−２−イル）（１−メチル−３−ナフチル）アミノ］ビフェニル−４−カルボニルオキシ］フェニル］−１−エチル−４−イソプロピルベンゼン、α，α，α′−トリス［４−［４′−［（４−ビフェニリル）（９，９−ジエチル−９Ｈ−フルオレン−２−イル）アミノ］ビフェニル−４−カルボニルオキシ］フェニル］−１−エチル−４−イソプロピルベンゼン、
【００４１】
Ｂ−６
α，α，α′−トリス［４−［７−［（９，９−ジフェニル−９Ｈ−フルオレン−２−イル）フェニルアミノ］（９，９−ジメチル−９Ｈ−フルオレン）−２−カルボニルオキシ］フェニル］−１−エチル−４−イソプロピルベンゼン、α，α，α′−トリス［４−［７−［（９，９−ジベンジル−９Ｈ−フルオレン−２−イル）（１−ナフチル）アミノ］（９，９−ジメチル−９Ｈ−フルオレン）−２−カルボニルオキシ］フェニル］−１−エチル−４−イソプロピルベンゼン、α，α，α′−トリス［４−［７−［（９，９−ジメチル−９Ｈ−フルオレン−２−イル）（６−エチル−２−ナフチル）アミノ］（９，９−ジメチル−９Ｈ−フルオレン）−２−カルボニルオキシ］フェニル］−１−エチル−４−イソプロピルベンゼン、
【００４２】
Ｂ−７
α，α，α′−トリス［４−［７−［（４′−メチル−４−ビフェニル）（７−メトキシ−９，９−ジメチル−９Ｈ−フルオレン−２−イル）アミノ］（９，９−ジメチル−９Ｈ−フルオレン）−２−カルボニルオキシ］フェニル］−１−エチル−４−イソプロピルベンゼン、α，α，α′−トリス［４−［７−［（４−ビフェニル）（９，９−ジオクチル−９Ｈ−フルオレン−２−イル）アミノ］（９，９−ジメチル−９Ｈ−フルオレン）−２−カルボニルオキシ］フェニル］−１−エチル−４−イソプロピルベンゼン、
【００４３】
Ｂ−８
α，α，α′−トリス［４−［４−［ビス（９，９−ジメチル−９Ｈ−フルオレン−２−イル）アミノ］ベンゾイルオキシ］フェニル］−１−エチル−４−イソプロピルベンゼン、α，α，α′−トリス［４−［３−［ビス（９，９−ジメチル−９Ｈ−フルオレン−２−イル）アミノ］ベンゾイルオキシ］フェニル］−１−エチル−４−イソプロピルベンゼン、α，α，α′−トリス［４−［４−［ビス（９，９−ジメチル−７−ジフェニルアミノ−９Ｈ−フルオレン−２−イル）アミノ］ベンゾイルオキシ］フェニル］−１−エチル−４−イソプロピルベンゼン、
【００４４】
Ｂ−９
α，α，α′−トリス［４−［６−［ビス（９，９−ジエチル−９Ｈ−フルオレン−２−イル）アミノ］ナフタレン−２−カルボニルオキシ］フェニル］−１−エチル−４−イソプロピルベンゼン、α，α，α′−トリス［４−［４−［ビス（９，９−ジオクチル−９Ｈ−フルオレン−２−イル）アミノ］ナフタレン−１−カルボニルオキシ］フェニル］−１−エチル−４−イソプロピルベンゼン、
【００４５】
Ｂ−１０
α，α，α′−トリス［４−［４′−［ビス（９，９−ジフェニル−９Ｈ−フルオレン−２−イル）アミノ］ビフェニル−４−カルボニルオキシ］フェニル］−１−エチル−４−イソプロピルベンゼン、α，α，α′−トリス［４−［４′−［ビス（９，９−ジブチル−９Ｈ−フルオレン−２−イル）アミノ］ビフェニル−２−カルボニルオキシ］フェニル］−１−エチル−４−イソプロピルベンゼン、
【００４６】
Ｂ−１１
α，α，α′−トリス［４−［７−［ビス（７，９，９−トリメチル−９Ｈ−フルオレン−３−イル）アミノ］（９，９−ジメチル−９Ｈ−フルオレン）−２−カルボニルオキシ］フェニル］−１−エチル−４−イソプロピルベンゼン、α，α，α′−トリス［４−［７−［ビス（９，９−ジベンジル−９Ｈ−フルオレン−２−イル）アミノ］（９，９−ジメチル−９Ｈ−フルオレン）−２−カルボニルオキシ］フェニル］−１−エチル−４−イソプロピルベンゼン、
【００４７】
Ｂ−１２
α，α，α′−トリス［４−［４−［ビス（９，９−ジメチル−９Ｈ−フルオレン−２−イル）アミノ］ベンゾイルオキシ］−３，５−ジメチルフェニル］−１−エチル−４−イソプロピルベンゼン、α，α，α′−トリス［４−［４−［４−［ビス（９，９−ジメチル−９Ｈ−フルオレン−２−イル）アミノ］フェノキシ］ベンゾイルオキシ］−３，５−ジメチルフェニル］−１−エチル−４−イソプロピルベンゼン、α，α，α′−トリス［４−［７−［ビス（９，９−ジメチル−９Ｈ−フルオレン−２−イル）アミノ］（９，９−ジメチル−９Ｈ−フルオレン）−２−カルボニルオキシ］−フェニル］−１−プロピル−４−イソプロピルベンゼン、
【００４８】
Ｂ−１３
α，α，α′−トリス［４−［４−［（９，９−ジベンジル−９Ｈ−フルオレン−２−イル）（９−ブチル−アントラセン−１０−イル）アミノ］ベンゾイルオキシ］フェニル］−１−エチル−４−イソプロピルベンゼン、α，α，α′−トリス［４−［４−［（９，９−ジフェニル−９Ｈ−フルオレン−２−イル）（９−ブチル−アントラセン−１０−イル）アミノ］ベンゾイルオキシ］フェニル］−１−エチル−４−イソプロピルベンゼン、
【００４９】
Ｂ−１４
α，α，α′−トリス［４−［４−［（９，９−ジメチル−９Ｈ−フルオレン−２−イル）（２−フェナントリル）アミノ］ベンゾイルオキシ］フェニル］メチル−４−イソプロピルベンゼン、α，α，α′−トリス［４−［４−［（９，９−ジヘキシル−９Ｈ−フルオレン−２−イル）（２−フェナントリル）アミノ］ベンゾイルオキシ］フェニル］エチル−４−イソプロピルベンゼン、
【００５０】
Ｂ−１５
α，α，α′−トリス［４−［４−［ビス（９，９−ジメチル−９Ｈ−フルオレン−２−イル）アミノ］ベンゾイルオキシ］−３−フルオロフェニル］−１−エチル−４−イソプロピルベンゼン、α，α，α′−トリス［４−［４−［ビス（９，９−ジメチル−９Ｈ−フルオレン−２−イル）アミノ］ベンゾイルオキシ］−３，５−ジフルオロフェニル］−１−エチル−４−イソプロピルベンゼン、
【００５１】
Ｂ−１６
α，α，α′−トリス［４−［４−［ビス（９，９−ジメチル−９Ｈ−フルオレン−２−イル）アミノ］ベンゾイルオキシ］−３−アリルフェニル］−１−エチル−４−イソプロピルベンゼン、α，α，α′−トリス［４−［４−［ビス（９，９−ジメチル−９Ｈ−フルオレン−２−イル）アミノ］ベンゾイルオキシ］−３−（１−ブテニル）フェニル］−１−エチル−４−イソプロピルベンゼン、
【００５２】
さらに、一般式（１）で示されるＭの式（２）中のＡｒ１の具体例を下記に列挙するが、Ａｒ１はこれらに限定されるものではない。
【化２６】
2004026757.tif 000016
【化２７】
2004026757.tif 000017
【化２８】
2004026757.tif 000018
【００５３】
一般式（２）−１および（２）−２に相当する一般式（１）におけるＭの具体例を以下に示す。
【化２９】
2004026757.tif 000019
【００５４】
【化３０】
2004026757.tif 000020
【００５５】
【化３１】
2004026757.tif 000021
【００５６】
【化３２】
2004026757.tif 000022
【００５７】
【化３３】
2004026757.tif 000023
【００５８】
【化３４】
2004026757.tif 000024
【００５９】
【化３５】
2004026757.tif 000025
【００６０】
【化３６】
2004026757.tif 000026
【００６１】
一般式（３）で示される出発原料であるポリフェノールの具体例としては、下記のものを挙げることができるが、これに限定されるものではない。
トリス（４−ヒドロキシフェニル）メタン、α，α，α−トリス（４−ヒドロキシフェニル）トルエン、α，α，α−トリス（４−ヒドロキシフェニル）−ｐ−キシレン、α，α，α−トリス（４−ヒドロキシフェニル）−ｍ−キシレン、トリス（４−ヒドロキシ−３，５−ジメチルフェニル）メタン、α，α，α−トリス（４−ヒドロキシ−３，５−ジメチルフェニル）−ｐ−キシレン、１，１，１−トリス（４−ヒドロキシ−３，５−ジエチルフェニル）メタン、α，α，α−トリス（４−ヒドロキシ−３，５−ジメチルフェニル）トルエン、α，α，α−トリス（４−ヒドロキシフェニル）−２−メチルナフタレン、１，１，１−トリス（４−ヒドロキシフェニル）エタン、１，１，１−トリス（４−ヒドロキシ−３−メチルフェニル）エタン、１，１，１−トリス（４−ヒドロキシ−３，５−ジメチルフェニル）エタン、１，１，１−トリス（３，５−ジエチル−４−ヒドロキシフェニル）エタン、１，１，１−トリス（２−ヒドロキシ−５−ビフェニリル）エタン、１，１，１−トリス（２−ヒドロキシ−４′−メチル−５−ビフェニリル）エタン、１，１，１−トリス（２−ヒドロキシ−３′−メチル−５−ビフェニリル）エタン、β，β，β−トリス（４−ヒドロキシフェニル）エチルベンゼン、β，β，β−トリス（４−ヒドロキシ−３，５−ジメチルフェニル）エチルベンゼン、β，β，β−トリス（４−ヒドロキシフェニル）−２−エチルナフタレン、β，β，β−トリス（４−ヒドロキシフェニル）−２−エチルアントラセン、β，β，β−トリス（４−ヒドロキシフェニル）−９−エチルアントラセン、１，１，１−トリス（４−ヒドロキシフェニル）プロパン、１，１，１−トリス（４−ヒドロキシ−３−メチルフェニル）プロパン、１，１，１−トリス（４−ヒドロキシ−３，５−ジメチルフェニル）プロパン、１，１，１−トリス（３，５−ジエチル−４−ヒドロキシフェニル）プロパン、１，１，１−トリス（２−ヒドロキシ−５−ビフェニリル）プロパン、１，１，１−トリス（２−ヒドロキシ−３′−メチル−５−ビフェニリル）プロパン、１，１，１−トリス（４−ヒドロキシ−３，５−ジメチルフェニル）−３−フェニルプロパン、１，１，１−トリス（４−ヒドロキシフェニル）−２，２−ジメチルプロパン、１，１，１−トリス（４−ヒドロキシ−３，５−ジメチル−フェニル）−２，２−ジメチルプロパン、４，４′−［１−（４−ヒドロキシフェニル）エチリデン］ビス（２−シクロヘキシルフェノール）、４，４′−［１−（４−ヒドロキシフェニル）エチリデン］ビス（２−イソプロピルフェノール）、４，４′−［１−（４−ヒドロキシフェニル）エチリデン］ビス（２−イソプロペニルフェノール）、１，１，１−トリス（４−ヒドロキシ−３−イソプロペニルフェニル）エタン、４，４′−［１−（４−ヒドロキシフェニル）エチリデン］ビス（２−アリルフェノール）、１，１，１−トリス（３−アリル−４−ヒドロキシフェニル）エタン、１，１，１−トリス（４−ヒドロキシフェニル）トリフルオロエタン、１，１，１−トリス（３−フルオロ−４−ヒドロキシフェニル）エタン、１，１，１−トリス（３，５−ジフルオロ−４−ヒドロキシフェニル）エタン、１，１，１−トリス（３−フルオロ−４−ヒドロキシフェニル）トリフルオロエタン、
【００６２】
４，４′−［（３−ヒドロキシフェニル）メチレン］ビス（２，６−ジメチルフェノール）、４，４′−［（３−ヒドロキシフェニル）メチレン］ビス（２，３，６−トリメチルフェノール）、４，４′−［（３−ヒドロキシフェニル）メチレン］ビス（２−シクロヘキシル−５−メチルフェノール）、４，４′−［（３−ヒドロキシフェニル）メチレン］ビス（２−イソプロピルフェノール）、４，４′−［（３−ヒドロキシ−４−メトキシフェニル）メチレン］ビス（２−イソプロピルフェノール）、４，４′−［（３−ヒドロキシフェニル）メチレン］ビス（２−シクロヘキシルフェノール）、４，４′−［（３−ヒドロキシ−４−メトキシフェニル）メチレン］ビス（２−シクロヘキシルフェノール）、４，４′−［１−（３−ヒドロキシフェニル）エチリデン］ビスフェノール、４，４′−［１−（３−ヒドロキシフェニル）エチリデン］ビス（２−メチルフェノール）、４，４′−［１−（３−ヒドロキシフェニル）エチリデン］ビス（２，６−ジメチルフェノール）、４，４′−［１−（３−ヒドロキシフェニル）エチリデン］ビス（２−シクロヘキシルフェノール）、４，４′−［１−（３−ヒドロキシフェニル）エチリデン］ビス（２−シクロヘキシル−５−メチルフェノール）、４，４′−［１−（３−ヒドロキシフェニル）エチリデン］ビス［２−（２−プロペニル）フェノール］、４，４′−［１−（３−ヒドロキシ−４−フルオロフェニル）エチリデン］ビス（２−フルオロフェノール）、
【００６３】
２，４′，４″−メチリデン−トリスフェノール、４，４′−［（２−ヒドロキシフェニル）メチレン］ビス（２−メチルフェノール）、４，４′−［（２−ヒドロキシフェニル）メチレン］ビス（３−メチルフェノール）、４，４′−［（２−ヒドロキシフェニル）メチレン］ビス（２，３，６−トリメチルフェノール）、４，４′−［（２−ヒドロキシフェニル）メチレン］ビス（２−シクロヘキシル−５−メチルフェノール）、４，４′−［（２−ヒドロキシフェニル）メチレン］ビス（２−イソプロピルフェノール）、４，４′−［（２−ヒドロキシ−３−メトキシフェニル）メチレン］ビス（２−イソプロピルフェノール）、４，４′−［（２−ヒドロキシフェニル）メチレン］ビス（２−シクロヘキシルフェノール）、４，４′−［（２−ヒドロキシ−３−メトキシフェニル）メチレン］ビス（２−シクロヘキシルフェノール）、４，４′−［１−（２−ヒドロキシフェニル）エチリデン］ビスフェノール、４，４′−［１−（２−ヒドロキシフェニル）エチリデン］ビス（２−メチルフェノール）、４，４′−［１−（２−ヒドロキシフェニル）エチリデン］ビス（２，６−ジメチルフェノール）、４，４′−［１−（２−ヒドロキシフェニル）エチリデン］ビス（２−シクロヘキシル−フェノール）、４，４′−［１−（２−ヒドロキシフェニル）エチリデン］ビス（２−シクロヘキシル−５−メチルフェノール）、
【００６４】
α，α，α′−トリス（４−ヒドロキシフェニル）−１−メチル−４−イソプロピルベンゼン、α，α′，α′−トリス（４−ヒドロキシフェニル）−１−イソプロピル−４−メチルベンゼン、α，α′，α′−トリス（４−ヒドロキシフェニル）−１−イソプロピル−４−（ｍ−トリルメチル）ベンゼン、α，α′，α′−トリス（４−ヒドロキシフェニル）−１−イソプロピル−４−（ｐ−トリルメチル）ベンゼン、α，α，α′−トリス（４−ヒドロキシフェニル）−１−エチル−４−イソプロピルベンゼン、α，α，α′−トリス（４−ヒドロキシ−３−メチルフェニル）−１−エチル−４−イソプロピルベンゼン、１−［１，１−ビス（４−ヒドロキシ−３−メチルフェニル）］エチル−４−［１−（４−ヒドロキシ−３−メチルフェニル）−１−メチル］エチル−２，６−ジメチルベンゼン、α，α，α′−トリス（４−ヒドロキシ−３，５−ジメチルフェニル）−１−エチル−４−イソプロピルベンゼン、α，α，α′−トリス（３，５−ジエチル−４−ヒドロキシフェニル）−１−エチル−４−イソプロピルベンゼン、１−［１，１−ビス（４−ヒドロキシ−３，５−ジメチルフェニル）］エチル−４−［１−（４−ヒドロキシ−３，５−ジメチルフェニル）−１−メチル］エチル−３，５−ジメチルベンゼン、１−［１，１−ビス（４−ヒドロキシ−３，５−ジメチルフェニル）］エチル−４−［１−（４−ヒドロキシ−３，５−ジメチルフェニル）−１−メチル］エチル−２，３，５，６−テトラメチルベンゼン、α，α，α′−トリス（４−ヒドロキシフェニル）−１−プロピル−４−イソプロピルベンゼン、α，α，α′−トリス（２−ヒドロキシ−５−ビフェニリル）−１−エチル−４−イソプロピルベンゼン、α，α，α′−トリス（２−ヒドロキシ−３′−メチル−５−ビフェニリル）−１−エチル−４−イソプロピルベンゼン、２−［１−（３，５−ジエチル−４−ヒドロキシフェニル）−１−メチル］エチル−５−［１，１−（３，５−ジエチル−４−ヒドロキシフェニル）］プロピルベンゼン、α，α′，α′−トリス（４−ヒドロキシ−３，５−ジメチルフェニル）−１−（１−エチルプロピル）−４−プロピルベンゼン、α，α′，α′−トリス（４−ヒドロキシフェニル）−１−イソプロピル−４−（２−フェネチル）ベンゼン、α，α，α′−トリス（４−ヒドロキシフェニル）−１−［２−（９−アントリル）エチル］−４−イソプロピルベンゼン、α，α′，α′−トリス（４−ヒドロキシフェニル）−１−イソプロピル−４−［２−（１−ナフチル）エチル］ベンゼン、α，α，α′−トリス（４−ヒドロキシフェニル）−１−イソプロピル−４−［２−（２−ナフチル）エチル］ベンゼン、α，α，α′−トリス（４−ヒドロキシフェニル）−１−（２，２−ジメチルプロピル）−４−イソプロピルベンゼン、α，α，α′−トリス（３，５−ジエチル−４−ヒドロキシフェニル）−１−（２−エチル−２−メチルブチル）−４−イソプロピルベンゼン、α，α，α′−トリス（４−ヒドロキシ−３−イソプロピルフェニル）−１−エチル−４−イソプロピルベンゼン、α，α，α′−トリス（３−アリル−４−ヒドロキシフェニル）−１−エチル−４−イソプロピルベンゼン、α，α，α′−トリス（３−アリル−４−ヒドロキシ−５−メチルフェニル）−１−エチル−４−イソプロピルベンゼン、α，α，α′−トリス［４−ヒドロキシ−３−（１−プロペニル）フェニル］−１−エチル−４−イソプロピルベンゼン、α，α，α′−トリス（３−イソプロペニル−４−ヒドロキシフェニル）−１−エチル−４−イソプロピルベンゼン、α，α，α′−トリス（４−ヒドロキシフェニル）−１−トリフルオロエチル−４−ヘキサフルオロイソプロピルベンゼン、α，α，α′−トリス（３，５−ジフルオロ−４−ヒドロキシフェニル）−１−エチル−４−イソプロピルベンゼン、α，α，α′−トリス（３，５−ジフルオロ−４−ヒドロキシフェニル）−１−（２−トリフルオロ）エチル−４−ヘキサフルオロイソプロピルベンゼン、
【００６５】
４，４′−［１−［４−［１−（３−ヒドロキシフェニル）−１−メチルエチル］フェニル］エチリデン］ビスフェノール、４，４′−［１−［４−［１−（３−ヒドロキシ−４−メチルフェニル）−１−メチルエチル］フェニル］エチリデン］ビス（２−メチルフェノール）、４，４′−［１−［４−［１−（３−ヒドロキシフェニル）−１−メチルエチル］フェニル］エチリデン］ビス（２−イソプロピルフェノール）、４，４′−［１−［４−［１−（３−ヒドロキシフェニル）−１−メチルエチル］フェニル］エチリデン］ビス（２−アリルフェノール）、４，４′−［１−［４−［１−（４−アリル−３−ヒドロキシフェニル）−１−メチルエチル］フェニル］エチリデン］ビス（２−アリルフェノール）、４，４′−［１−［４−［１−（３−ヒドロキシフェニル）−１−トリフルオロメチルトリフルオロエチル］フェニル］トリフルオロエチリデン］ビスフェノール、４，４′−［１−［４−［１−（４−フルオロ−３−ヒドロキシフェニル）−１−メチルエチル］フェニル］エチリデン］ビス（２−フルオロフェノール）、４，４′−［１−［４−［１−（３−ヒドロキシフェニル）−１−トリフルオロメチルトリフルオロエチル］フェニル］トリフルオロエチリデン］ビス（２，６−ジフルオロフェノール）、
【００６６】
一般式（４）記載の出発原料となるカルボン酸の具体例としては、下記のものを挙げることができるが、これに限定されるものではない。
４−［（９，９−ジメチル−９Ｈ−フルオレン−２−イル）フェニルアミノ］安息香酸、４−［フェニル（７，９，９−トリメチル−９Ｈ−フルオレン−２−イル）アミノ］安息香酸、４−［（９，９−ジメチル−９Ｈ−フルオレン−２−イル）（ｍ−トリル）アミノ］安息香酸、４−［（９，９−ジメチル−９Ｈ−フルオレン−２−イル）（ｐ−トリル）アミノ］安息香酸、４−［（９，９−ジメチル−９Ｈ−フルオレン−２−イル）（３，５−ジメチルフェニル）アミノ］安息香酸、４−［（９，９−ジメチル−９Ｈ−フルオレン−２−イル）（２，３，５，６−テトラメチルフェニル）アミノ］安息香酸、４−［（９，９−ジフェニル−９Ｈ−フルオレン−２−イル）フェニルアミノ］安息香酸、４−［（９，９−ジベンジル−９Ｈ−フルオレン−２−イル）フェニルアミノ］安息香酸、４−［（９，９−ジブチル−９Ｈ−フルオレン−２−イル）フェニルアミノ］安息香酸、４−［（９，９−ジオクチル−９Ｈ−フルオレン−２−イル）フェニルアミノ］安息香酸、４−［（９，９−ジエチル−９Ｈ−フルオレン−２−イル）フェニルアミノ］安息香酸、４−［（９，９−ジメチル−７−ジフェニルアミノ−９Ｈ−フルオレン−２−イル）フェニルアミノ］安息香酸、
【００６７】
４−［（９，９−ジメチル−９Ｈ−フルオレン−２−イル）（１−ナフチル）アミノ］安息香酸、４−［（９，９−ジメチル−９Ｈ−フルオレン−２−イル）（４−メチル−１−ナフチル）アミノ］安息香酸、４−［（９，９−ジメチル−９Ｈ−フルオレン−２−イル）（４，５−ジメチル−１−ナフチル）アミノ］安息香酸、４−［（９，９−ジメチル−７−メトキシ−９Ｈ−フルオレン−２−イル）（１−ナフチル）アミノ］安息香酸、４−［（９，９−ジエチル−９Ｈ−フルオレン−２−イル）（１−ナフチル）アミノ］安息香酸、４−［（９，９−ジイソブチル−９Ｈ−フルオレン−２−イル）（１−ナフチル）アミノ］安息香酸、４−［（９，９−ジベンジル−９Ｈ−フルオレン−２−イル）（１−ナフチル）アミノ］安息香酸、４−［（９，９−ジヘキシル−９Ｈ−フルオレン−２−イル）（１−ナフチル）アミノ］安息香酸、４−［（９，９−ジメチル−７−ジフェニルアミノ−９Ｈ−フルオレン−２−イル）（１−ナフチル）アミノ］安息香酸、
【００６８】
４−［（９，９−ジメチル−９Ｈ−フルオレン−２−イル）（２−ナフチル）アミノ］安息香酸、４−［（９，９−ジメチル−９Ｈ−フルオレン−２−イル）（１−メチル−３−ナフチル）アミノ］安息香酸、４−［（９，９−ジメチル−９Ｈ−フルオレン−２−イル）（６−エチル−２−ナフチル）アミノ］安息香酸、４−［（２−ナフチル）（７，９，９−トリメチル−９Ｈ−フルオレン−２−イル）アミノ］安息香酸、４−［（９，９−ジブチル−９Ｈ−フルオレン−２−イル）（２−ナフチル）アミノ］安息香酸、４−［（９，９−ジヘキシル−９Ｈ−フルオレン−２−イル）（２−ナフチル）アミノ］安息香酸、４−［（９，９−ジオクチル−９Ｈ−フルオレン−２−イル）（２−ナフチル）アミノ］安息香酸、４−［（９，９−ジフェニル−９Ｈ−フルオレン−２−イル）（２−ナフチル）アミノ］安息香酸、４−［（９，９−ジメチル−７−ジ−ｐ−トリルアミノ−９Ｈ−フルオレン−２−イル）（２−ナフチル）アミノ］安息香酸、
【００６９】
４−［（４−ビフェニル）（９，９−ジメチル−９Ｈ−フルオレン−２−イル）アミノ］安息香酸、４−［（９，９−ジメチル−９Ｈ−フルオレン−２−イル）（４′−メチル−４−ビフェニル）アミノ］安息香酸、４−［（４−ビフェニル）（７，９，９−トリメチル−９Ｈ−フルオレン−２−イル）アミノ］安息香酸、４−［（４−ビフェニル）（９，９−ジメチル−７−ブトキシ−９Ｈ−フルオレン−２−イル）アミノ］安息香酸、４−［（４？ビフェニル）（９，９−ジフェニル−９Ｈ−フルオレン−２−イル）アミノ］安息香酸、４−［（４−ビフェニル）（９，９−ジメチル−７−ジフェニルアミノ−９Ｈ−フルオレン−２−イル）アミノ］安息香酸、
【００７０】
３−［（９，９−ジメチル−９Ｈ−フルオレン−２−イル）フェニルアミノ］安息香酸、３−［フェニル（７，９，９−トリメチル−９Ｈ−フルオレン−２−イル）アミノ］安息香酸、３−［（９，９−ジメチル−９Ｈ−フルオレン−２−イル）（ｍ−トリル）アミノ］安息香酸、３−［（９，９−ジメチル−９Ｈ−フルオレン−２−イル）（ｐ−トリル）アミノ］安息香酸、３−［（９，９−ジメチル−９Ｈ−フルオレン−２−イル）（３，５−ジメチルフェニル）アミノ］安息香酸、３−［（９，９−ジフェニル−９Ｈ−フルオレン−２−イル）フェニルアミノ］安息香酸、３−［（９，９−ジオクチル−９Ｈ−フルオレン−２−イル）フェニルアミノ］安息香酸、３−［（９，９−ジエチル−９Ｈ−フルオレン−２−イル）フェニルアミノ］安息香酸、３−［（９，９−ジブチル−９Ｈ−フルオレン−２−イル）フェニルアミノ］安息香酸、３−［（９，９−ジメチル−７−ジフェニルアミノ−９Ｈ−フルオレン−２−イル）フェニルアミノ］安息香酸、
【００７１】
３−［（９，９−ジメチル−９Ｈ−フルオレン−２−イル）（１−ナフチル）アミノ］安息香酸、３−［（９，９−ジメチル−９Ｈ−フルオレン−２−イル）（４−メチル−１−ナフチル）アミノ］安息香酸、３−［（９，９−ジメチル−９Ｈ−フルオレン−２−イル）（４，５−ジメチル−１−ナフチル）アミノ］安息香酸、３−［（９，９−ジメチル−７−ブトキシ−９Ｈ−フルオレン−２−イル）（１−ナフチル）アミノ］安息香酸、３−［（９，９−ジブチル−９Ｈ−フルオレン−２−イル）（１−ナフチル）アミノ］安息香酸、３−［（９，９−ジベンジル−９Ｈ−フルオレン−２−イル）（１−ナフチル）アミノ］安息香酸、３−［（９，９−ジヘキシル−９Ｈ−フルオレン−２−イル）（１−ナフチル）アミノ］安息香酸、３−［（９，９−ジメチル−７−ジフェニルアミノ−９Ｈ−フルオレン−２−イル）（１−ナフチル）アミノ］安息香酸、
【００７２】
３−［（９，９−ジメチル−９Ｈ−フルオレン−２−イル）（２−ナフチル）アミノ］安息香酸、３−［（９，９−ジメチル−９Ｈ−フルオレン−２−イル）（１−メチル−３−ナフチル）アミノ］安息香酸、３−［（９，９−ジメチル−９Ｈ−フルオレン−２−イル）（６−エチル−２−ナフチル）アミノ］安息香酸、３−［（２−ナフチル）（７，９，９−トリメチル−９Ｈ−フルオレン−２−イル）アミノ］安息香酸、３−［（９，９−ジイソブチル−９Ｈ−フルオレン−２−イル）（２−ナフチル）アミノ］安息香酸、３−［（９，９−ジメチル−７−メトキシ−９Ｈ−フルオレン−２−イル）（２−ナフチル）アミノ］安息香酸、３−［（９，９−ジヘキシル−９Ｈ−フルオレン−２−イル）（２−ナフチル）アミノ］安息香酸、３−［（９，９−ジオクチル−９Ｈ−フルオレン−２−イル）（２−ナフチル）アミノ］安息香酸、３−［（９，９−ジフェニル−９Ｈ−フルオレン−２−イル）（２−ナフチル）アミノ］安息香酸、３−［（９，９−ジメチル−７−ジ（ｍ−トリル）アミノ−９Ｈ−フルオレン−２−イル）（２−ナフチル）アミノ］安息香酸、
【００７３】
３−［（４−ビフェニル）（９，９−ジメチル−９Ｈ−フルオレン−２−イル）アミノ］安息香酸、３−［（９，９−ジメチル−９Ｈ−フルオレン−２−イル）（４′−メチル−４−ビフェニル）アミノ］安息香酸、３−［（４−ビフェニル）（７，９，９−トリメチル−９Ｈ−フルオレン−２−イル）アミノ］安息香酸、３−［（４−ビフェニル）（９，９−ジメチル−７−ジフェニルアミノ−９Ｈ−フルオレン−２−イル）アミノ］安息香酸、３−［（４−ビフェニル）（９，９−ジフェニル−９Ｈ−フルオレン−２−イル）アミノ］安息香酸、
【００７４】
４′−［（９，９−ジメチル−９Ｈ−フルオレン−２−イル）フェニルアミノ］ビフェニル−４−カルボン酸、４′−［フェニル（７，９，９−トリメチル−９Ｈ−フルオレン−２−イル）アミノ］ビフェニル−４−カルボン酸、４′−［（９，９−ジメチル−９Ｈ−フルオレン−２−イル）（ｍ−トリル）アミノ］ビフェニル−４−カルボン酸、４′−［（９，９−ジメチル−９Ｈ−フルオレン−２−イル）（ｐ−トリル）アミノ］ビフェニル−４−カルボン酸、４′−［（９，９−ジメチル−９Ｈ−フルオレン−２−イル）（３，５−ジメチルフェニル）アミノ］ビフェニル−４−カルボン酸、４′−［（９，９−ジフェニル−９Ｈ−フルオレン−２−イル）フェニルアミノ］ビフェニル−４−カルボン酸、４′−［（９，９−ジオクチル−９Ｈ−フルオレン−２−イル）フェニルアミノ］ビフェニル−４−カルボン酸、４′−［（９，９−ジエチル−９Ｈ−フルオレン−２−イル）フェニルアミノ］ビフェニル−４−カルボン酸、４′−［（９，９−ジメチル−７−ジフェニルアミノ−９Ｈ−フルオレン−２−イル）フェニルアミノ］ビフェニル−４−カルボン酸、
【００７５】
４′−［（９，９−ジメチル−９Ｈ−フルオレン−２−イル）（１−ナフチル）アミノ］ビフェニル−４−カルボン酸、４′−［（９，９−ジメチル−９Ｈ−フルオレン−２−イル）（４−メチル−１−ナフチル）アミノ］ビフェニル−４−カルボン酸、４′−［（９，９−ジメチル−９Ｈ−フルオレン−２−イル）（４，５−ジメチル−１−ナフチル）アミノ］ビフェニル−４−カルボン酸、４′−［（９，９−ジブチル−９Ｈ−フルオレン−２−イル）（１−ナフチル）アミノ］ビフェニル−４−カルボン酸、４′−［（９，９−ジベンジル−９Ｈ−フルオレン−２−イル）（１−ナフチル）アミノ］ビフェニル−４−カルボン酸、４′−［（９，９−ジヘキシル−９Ｈ−フルオレン−２−イル）（１−ナフチル）アミノ］ビフェニル−４−カルボン酸、４′−［（９，９−ジメチル−７−ジフェニルアミノ−９Ｈ−フルオレン−２−イル）（１−ナフチル）アミノ］ビフェニル−４−カルボン酸、
【００７６】
４′−［（９，９−ジメチル−９Ｈ−フルオレン−２−イル）（２−ナフチル）アミノ］ビフェニル−４−カルボン酸、４′−［（９，９−ジメチル−９Ｈ−フルオレン−２−イル）（１−メチル−３−ナフチル）アミノ］ビフェニル−４−カルボン酸、４′−［（９，９−ジメチル−９Ｈ−フルオレン−２−イル）（６−エチル−２−ナフチル）アミノ］ビフェニル−４−カルボン酸、４′−［（２−ナフチル）（７，９，９−トリメチル−９Ｈ−フルオレン−２−イル）アミノ］ビフェニル−４−カルボン酸、４′−［（９，９−ジブチル−９Ｈ−フルオレン−２−イル）（２−ナフチル）アミノ］ビフェニル−４−カルボン酸、４′−［（９，９−ジイソブチル−９Ｈ−フルオレン−２−イル）（２−ナフチル）アミノ］ビフェニル−４−カルボン酸、４′−［（９，９−ジヘキシル−９Ｈ−フルオレン−２−イル）（２−ナフチル）アミノ］ビフェニル−４−カルボン酸、４′−［（９，９−ジオクチル−９Ｈ−フルオレン−２−イル）（２−ナフチル）アミノ］ビフェニル−４−カルボン酸、４′−［（９，９−ジフェニル−９Ｈ−フルオレン−２−イル）（２−ナフチル）アミノ］ビフェニル−４−カルボン酸、４′−［（９，９−ジメチル−７−ジフェニルアミノ−９Ｈ−フルオレン−２−イル）（２−ナフチル）アミノ］ビフェニル−４−カルボン酸、
【００７７】
４′−［（４−ビフェニル）（９，９−ジメチル−９Ｈ−フルオレン−２−イル）アミノ］ビフェニル−４−カルボン酸、４′−［（９，９−ジメチル−９Ｈ−フルオレン−２−イル）（４′−メチル−４−ビフェニル）アミノ］ビフェニル−４−カルボン酸、４′−［（４−ビフェニル）（７，９，９−トリメチル−９Ｈ−フルオレン−２−イル）アミノ］ビフェニル−４−カルボン酸、４′−［（４−ビフェニル）（９，９−ジフェニル−９Ｈ−フルオレン−２−イル）アミノ］ビフェニル−４−カルボン酸、
【００７８】
７−［（９，９−ジメチル−９Ｈ−フルオレン−２−イル）フェニルアミノ］（９，９−ジメチル−９Ｈ−フルオレン）−２−カルボン酸、７−［フェニル（７，９，９−トリメチル−９Ｈ−フルオレン−２−イル）アミノ］（９，９−ジメチル−９Ｈ−フルオレン）−２−カルボン酸、７−［（９，９−ジメチル−９Ｈ−フルオレン−２−イル）（ｍ−トリル）アミノ］（９，９−ジメチル−９Ｈ−フルオレン）−２−カルボン酸、７−［（９，９−ジメチル−９Ｈ−フルオレン−２−イル）（ｐ−トリル）アミノ］（９，９−ジメチル−９Ｈ−フルオレン）−２−カルボン酸、７−［（９，９−ジメチル−９Ｈ−フルオレン−２−イル）（３，５−ジメチルフェニル）アミノ］（９，９−ジメチル−９Ｈ−フルオレン）−２−カルボン酸、７−［（９，９−ジメチル−９Ｈ−フルオレン−２−イル）（２，３，５，６−テトラメチルフェニル）アミノ］（９，９−ジメチル−９Ｈ−フルオレン）−２−カルボン酸、７−［（９，９−ジフェニル−９Ｈ−フルオレン−２−イル）フェニルアミノ］（９，９−ジメチル−９Ｈ−フルオレン）−２−カルボン酸、７−［（９，９−ジベンジル−９Ｈ−フルオレン−２−イル）フェニルアミノ］（９，９−ジメチル−９Ｈ−フルオレン）−２−カルボン酸、７−［（９，９−ジオクチル−９Ｈ−フルオレン−２−イル）フェニルアミノ］（９，９−ジオクチル−９Ｈ−フルオレン）−２−カルボン酸、７−［（９，９−ジエチル−９Ｈ−フルオレン−２−イル）フェニルアミノ］（９，９−ジエチル−９Ｈ−フルオレン）−２−カルボン酸、７−［（９，９−ジメチル−７−ジフェニルアミノ−９Ｈ−フルオレン−２−イル）フェニルアミノ］（９，９−ジメチル−９Ｈ−フルオレン）−２−カルボン酸、
【００７９】
７−［（９，９−ジメチル−９Ｈ−フルオレン−２−イル）（１−ナフチル）アミノ］（９，９−ジメチル−９Ｈ−フルオレン）−２−カルボン酸、７−［（９，９−ジメチル−９Ｈ−フルオレン−２−イル）（２−メチル−１−ナフチル）アミノ］（９，９−ジメチル−９Ｈ−フルオレン）−２−カルボン酸、７−［（９，９−ジメチル−９Ｈ−フルオレン−２−イル）（４−メチル−１−ナフチル）アミノ］（９，９−ジメチル−９Ｈ−フルオレン）−２−カルボン酸、７−［（９，９−ジメチル−９Ｈ−フルオレン−２−イル）（４，５−ジメチル−１−ナフチル）アミノ］（９，９−ジメチル−９Ｈ−フルオレン）−２−カルボン酸、７−［（７，９，９−トリメチル−９Ｈ−フルオレン−２−イル）（１−ナフチル）アミノ］（９，９−ジメチル−９Ｈ−フルオレン）−２−カルボン酸、７−［（７−メトキシ−９，９−ジメチル−９Ｈ−フルオレン−２−イル）（１−ナフチル）アミノ］（９，９−ジメチル−９Ｈ−フルオレン）−２−カルボン酸、７−［（９，９−ジイソブチル−９Ｈ−フルオレン−２−イル）（１−ナフチル）アミノ］（９，９−ジイソブチル−９Ｈ−フルオレン）−２−カルボン酸、７−［（９，９−ジベンジル−９Ｈ−フルオレン−２−イル）（１−ナフチル）アミノ］（９，９−ジベンジル−９Ｈ−フルオレン）−２−カルボン酸、７−［（９，９−ジヘキシル−９Ｈ−フルオレン−２−イル）（１−ナフチル）アミノ］（９，９−ジメチル−９Ｈ−フルオレン）−２−カルボン酸、
【００８０】
７−［（９，９−ジメチル−９Ｈ−フルオレン−２−イル）（２？ナフチル）アミノ］（９，９−ジメチル−９Ｈ−フルオレン）−２−カルボン酸、７−［（９，９−ジメチル−９Ｈ−フルオレン−２−イル）（１−メチル−３−ナフチル）アミノ］（９，９−ジメチル−９Ｈ−フルオレン）−２−カルボン酸、７−［（９，９−ジメチル−９Ｈ−フルオレン−２−イル）（６−エチル−２−ナフチル）アミノ］（９，９−ジメチル−９Ｈ−フルオレン）−２−カルボン酸、７−［（２−ナフチル）（７，９，９−トリメチル−９Ｈ−フルオレン−２−イル）アミノ］（９，９−ジメチル−９Ｈ−フルオレン）−２−カルボン酸、７−［（９，９−ジブチル−９Ｈ−フルオレン−２−イル）（２−ナフチル）アミノ］（９，９−ジメチル−９Ｈ−フルオレン）−２−カルボン酸、７−［（９，９−ジヘキシル−９Ｈ−フルオレン−２−イル）（２−ナフチル）アミノ］（９，９−ジヘキシル−９Ｈ−フルオレン）−２−カルボン酸、７−［（９，９−ジオクチル−９Ｈ−フルオレン−２−イル）（２−ナフチル）アミノ］（９，９−ジメチル−９Ｈ−フルオレン）−２−カルボン酸、７−［（９，９−ジフェニル−９Ｈ−フルオレン−２−イル）（２−ナフチル）アミノ］（９，９−ジメチル−９Ｈ−フルオレン）−２−カルボン酸、７−［（９，９−ジメチル−７−ジフェニルアミノ−９Ｈ−フルオレン−２−イル）（２−ナフチル）アミノ］（９，９−ジメチル−９Ｈ−フルオレン）−２−カルボン酸、
【００８１】
７−［（４−ビフェニル）（９，９−ジメチル−９Ｈ−フルオレン−２−イル）アミノ］（９，９−ジメチル−９Ｈ−フルオレン）−２−カルボン酸、７−［（９，９−ジメチル−９Ｈ−フルオレン−２−イル）（４′−メチル−４−ビフェニル）アミノ］（９，９−ジメチル−９Ｈ−フルオレン）−２−カルボン酸、７−［（４−ビフェニル）（７，９，９−トリメチル−９Ｈ−フルオレン−２−イル）アミノ］（９，９−ジメチル−９Ｈ−フルオレン）−２−カルボン酸、７−［（９，９−ジメチル−７−メトキシ−９Ｈ−フルオレン−２−イル）（４′−メチル−４−ビフェニル）アミノ］（９，９−ジメチル−９Ｈ−フルオレン）−２−カルボン酸、７−［（４−ビフェニル）（９，９−ジフェニル−９Ｈ−フルオレン−２−イル）アミノ］（９，９−ジメチル−９Ｈ−フルオレン）−２−カルボン酸、
【００８２】
４−［ビス（９，９−ジメチル−９Ｈ−フルオレン−２−イル）アミノ］安息香酸、３−［ビス（９，９−ジメチル−９Ｈ−フルオレン−２−イル）アミノ］安息香酸、４−［ビス（７，９，９−トリメチル−９Ｈ−フルオレン−２−イル）アミノ］安息香酸、３−［ビス（７，９，９−トリメチル−９Ｈ−フルオレン−２−イル）アミノ］安息香酸、４−［ビス（９，９−ジメチル−７−メトキシ−９Ｈ−フルオレン−２−イル）アミノ］安息香酸、４−［ビス（９，９−ジフェニル−９Ｈ−フルオレン−２−イル）アミノ］安息香酸、３−［ビス（９，９−ジベンジル−９Ｈ−フルオレン−２−イル）アミノ］安息香酸、３−［ビス（９，９−ジエチル−９Ｈ−フルオレン−２−イル）アミノ］安息香酸、３−［ビス（９，９−ジオクチル−９Ｈ−フルオレン−２−イル）アミノ］安息香酸、４−［ビス（９，９−ジヘキシル−９Ｈ−フルオレン−２−イル）アミノ］安息香酸、４−［ビス（９，９−ジメチル−７−ジフェニルアミノ−９Ｈ−フルオレン−２−イル）アミノ］安息香酸、
【００８３】
４−［ビス（９，９−ジメチル−９Ｈ−フルオレン−２−イル）アミノ］ナフタレン−１−カルボン酸、５−［ビス（９，９−ジメチル−９Ｈ−フルオレン−２−イル）アミノ］ナフタレン−１−カルボン酸、１−［ビス（９，９−ジメチル−９Ｈ−フルオレン−２−イル）アミノ］ナフタレン−２−カルボン酸、６−［ビス（９，９−ジメチル−９Ｈ−フルオレン−２−イル）アミノ］ナフタレン−２−カルボン酸、４−［ビス（７，９，９−トリメチル−９Ｈ−フルオレン−２−イル）アミノ］ナフタレン−１−カルボン酸、６−［ビス（７，９，９−トリメチル−９Ｈ−フルオレン−２−イル）アミノ］ナフタレン−２−カルボン酸、４−［ビス（９，９−ジフェニル−９Ｈ−フルオレン−２−イル）アミノ］ナフタレン−１−カルボン酸、６−［ビス（９，９−ジベンジル−９Ｈ−フルオレン−２−イル）アミノ］ナフタレン−２−カルボン酸、６−［ビス（９，９−ジエチル−９Ｈ−フルオレン−２−イル）アミノ］ナフタレン−２−カルボン酸、４−［ビス（９，９−ジオクチル−９Ｈ−フルオレン−２−イル）アミノ］ナフタレン−１−カルボン酸、４−［ビス（９，９−ジヘキシル−９Ｈ−フルオレン−２−イル）アミノ］ナフタレン−１−カルボン酸、４−［ビス（９，９−ジメチル−７−ジフェニルアミノ−９Ｈ−フルオレン−２−イル）アミノ］ナフタレン−１−カルボン酸、
【００８４】
４′−［ビス（９，９−ジメチル−９Ｈ−フルオレン−２−イル）アミノ］ビフェニル−４−カルボン酸、４′−［ビス（９，９−ジメチル−９Ｈ−フルオレン−２−イル）アミノ］ビフェニル−２−カルボン酸、４′−［ビス（７，９，９−トリメチル−９Ｈ−フルオレン−２−イル）アミノ］ビフェニル−４−カルボン酸、４′−［ビス（７，９，９−トリメチル−９Ｈ−フルオレン−２−イル）アミノ］ビフェニル−２−カルボン酸、４′−［ビス（９，９−ジメチル−７−メトキシ−９Ｈ−フルオレン−２−イル）アミノ］ビフェニル−４−カルボン酸、４′−［ビス（９，９−ジメチル−７−ブトキシ−９Ｈ−フルオレン−２−イル）アミノ］ビフェニル−４−カルボン酸、４′−［ビス（９，９−ジフェニル−９Ｈ−フルオレン−２−イル）アミノ］ビフェニル−４−カルボン酸、４′−［ビス（９，９−ジベンジル−９Ｈ−フルオレン−２−イル）アミノ］ビフェニル−２−カルボン酸、４′−［ビス（９，９−ジエチル−９Ｈ−フルオレン−２−イル）アミノ］ビフェニル−２−カルボン酸、４′−［ビス（９，９−ジオクチル−９Ｈ−フルオレン−２−イル）アミノ］ビフェニル−４−カルボン酸、４′−［ビス（９，９−ジヘキシル−９Ｈ−フルオレン−２−イル）アミノ］ビフェニル−４−カルボン酸、４′−［ビス（９，９−ジメチル−７−ジフェニルアミノ−９Ｈ−フルオレン−２−イル）アミノ］ビフェニル−４−カルボン酸、
【００８５】
７−［ビス（９，９−ジメチル−９Ｈ−フルオレン−２−イル）アミノ］（９，９−ジメチル−９Ｈ−フルオレン）−２−カルボン酸、７−［ビス（９，９−ジメチル−９Ｈ−フルオレン−３−イル）アミノ］（９，９−ジメチル−９Ｈ−フルオレン）−２−カルボン酸、７−［ビス（７，９，９−トリメチル−９Ｈ−フルオレン−２−イル）アミノ］（９，９−ジメチル−９Ｈ−フルオレン）−２−カルボン酸、７−［ビス（７，９，９−トリメチル−９Ｈ−フルオレン−３−イル）アミノ］（９，９−ジメチル−９Ｈ−フルオレン）−２−カルボン酸、７−［ビス（９，９−ジメチル−７−メトキシ−９Ｈ−フルオレン−２−イル）アミノ］（９，９−ジメチル−９Ｈ−フルオレン）−２−カルボン酸、７−［ビス（９，９−ジフェニル−９Ｈ−フルオレン−２−イル）アミノ］（９，９−ジメチル−９Ｈ−フルオレン）−２−カルボン酸、７−［ビス（９，９−ジベンジル−９Ｈ−フルオレン−２−イル）アミノ］（９，９−ジメチル−９Ｈ−フルオレン）−２−カルボン酸、７−［ビス（９，９−ジエチル−９Ｈ−フルオレン−２−イル）アミノ］（９，９−ジメチル−９Ｈ−フルオレン）−２−カルボン酸、７−［ビス（９，９−ジブチル−９Ｈ−フルオレン−２−イル）アミノ］（９，９−ジメチル−９Ｈ−フルオレン）−２−カルボン酸、７−［ビス（９，９−ジオクチル−９Ｈ−フルオレン−２−イル）アミノ］（９，９−ジメチル−９Ｈ−フルオレン）−２−カルボン酸、７−［ビス（９，９−ジヘキシル−９Ｈ−フルオレン−２−イル）アミノ］（９，９−ジメチル−９Ｈ−フルオレン）−２−カルボン酸、７−［ビス（９，９−ジメチル−７−ジフェニルアミノ−９Ｈ−フルオレン−２−イル）アミノ］（９，９−ジメチル−９Ｈ−フルオレン）−２−カルボン酸、
【００８６】
４−［（１−アントリル）（９，９−ジメチル−９Ｈ−フルオレン−２−イル）アミノ］安息香酸、３−［（１−アントリル）（９，９−ジエチル−９Ｈ−フルオレン−２−イル）アミノ］安息香酸、４−［（２−アントリル）（９，９−ジブチル−９Ｈ−フルオレン−２−イル）アミノ］安息香酸、４−［（２−アントリル）（９，９−ジフェニル−９Ｈ−フルオレン−２−イル）アミノ］安息香酸、４−［（９，９−ジエチル−９Ｈ−フルオレン−２−イル）（６−エチルアントラセン−１０−イル）アミノ］安息香酸、４−［（９−アントリル）（９，９−ジエチル−９Ｈ−フルオレン−２−イル）アミノ］安息香酸、４−［（９−ブチルアントラセン−１０−イル）（９，９−ジブチル−９Ｈ−フルオレン−２−イル）アミノ］安息香酸、４−［（９，９−ジベンジル−９Ｈ−フルオレン−２−イル）（９−ブチルアントラセン−１０−イル）アミノ］安息香酸、３−［（９，９−ジブチル−９Ｈ−フルオレン−２−イル）（９−フェニルアントラセン−１０−イル）アミノ］安息香酸、３−［（９−フェニルアントラセン−１０−イル）（７，９，９−トリメチル−９Ｈ−フルオレン−２−イル）］安息香酸、４−［（９−フェニルアントラセン−１０−イル）（９，９−ジメチル−９Ｈ−フルオレン−２−イル）］安息香酸、
【００８７】
４−［４−［ビス（９，９−ジメチル−９Ｈ−フルオレン−２−イル）アミノ］フェノキシ］安息香酸、３−［４−［ビス（９，９−ジメチル−９Ｈ−フルオレン−２−イル）アミノ］フェノキシ］安息香酸、４−［４−［ビス（７，９，９−トリメチル−９Ｈ−フルオレン−２−イル）アミノ］フェノキシ］安息香酸、４−［４−［（９，９−ジメチル−９Ｈ−フルオレン−２−イル）（フェニル）アミノ］フェノキシ］安息香酸、４−［４−［（９，９−ジメチル−９Ｈ−フルオレン−２−イル）（１−ナフチル）アミノ］フェノキシ］安息香酸、３−［４−［（９，９−ジメチル−９Ｈ−フルオレン−２−イル）（２−ナフチル）アミノ］フェノキシ］安息香酸、４−［４−［（６−メチル−２−ナフチル）（７，９，９−トリメチル−９Ｈ−フルオレン−２−イル）アミノ］フェノキシ］安息香酸、および以上の各化合物のハロゲン化物、例えばクロル化物、ブロム化物、フッ素化物、ヨウ素化物。
【００８８】
本発明の有機エレクトロルミネッセンス素子は、前記一般式（１）に示すポリフェノール誘導体もしくはこれらの組成物を、陽極と陰極の一対の電極間に一層もしくは多層の有機層として挟持した素子である。なお、通常は陽極側に基板を設けている。
【００８９】
一層型の場合、正孔輸送材料である本発明の化合物もしくはこれらの組成物に発光材料を含有し、陰極から注入した電子を発光材料まで到達させるために電子注入材料を含有していてもよく、（Ａ）陽極／発光層（正孔輸送材料、発光材料および電子注入材料含有）／陰極（図５）の構成とすることができる。しかしながら、本発明の化合物の正孔輸送能力を十分に発揮させて、陽極から注入した正孔を発光材料へ輸送させるために、二層以上の多層型の構成とすることが好ましい。多層型の場合、本発明の化合物もしくはこれらの組成物を正孔輸送層もしくは発光層として用いることができる。多層型で本発明の化合物を正孔輸送層または正孔輸送材料として用いる場合、（Ｂ）陽極／正孔輸送層／電子注入層／陰極（図６）の構成で、電子注入材料の選択により電子注入層自体が発光層となる二層型、および正孔輸送層自体が発光層となる二層型、さらに、本発明の化合物を正孔輸送層として用いるが、発光材料を含有させて発光層とした（Ｃ）陽極／発光層（正孔輸送材料および発光材料含有）／電子注入層／陰極（図７）の二層型構成とすることができる。さらに、（Ｄ）陽極／正孔輸送層／発光層（発行材料および電子注入材料含有）／電子注入層／陰極（図８）の三層型の構成とすることもできるが、素子の構成はこれらの例示にとくに限定されるものではない。
【００９０】
有機エレクトロルミネッセンス素子の陽極に使用される導電性材料としては、４ｅＶより大きな仕事関数を持つものが適しており、炭素、アルミニウム、バナジウム、鉄、コバルト、ニッケル、タングステン、銀、金、白金、パラジウムなど、およびそれらの合金、ＩＴＯ基板、ＮＥＳＡ基板に使用される酸化錫、酸化インジウムなどの酸化金属、さらにはポリチオフェンやポリピロールなどの有機導電性樹脂が用いられる。陰極に用いられる導電性材料としては、４ｅＶより小さな仕事関数を持つものが適しており、マグネシウム、カルシウム、錫、鉛、チタニウム、イットリウム、リチウム、ルテニウム、マンガンなどおよびこれらの合金が用いられるが、これらに限定されるものではない。合金としては、マグネシウム／銀、マグネシウム／インジウム、リチウム／アルミニウムなどが代表例として挙げられるが、これらに限定されるものではない。合金の比率は、蒸着源の温度、雰囲気、真空度などにより、適切に制御することができる。陽極、陰極は必要に応じて二層以上の層に構成されてもよい。
【００９１】
本発明の有機エレクトロルミネッセンス素子で用いる透明電極の支持基板は、ガラス基板や透明性樹脂のフィルムおよびシートがある。これらの透明性樹脂としては、ポリエチレン、ポリエチレン共重合体、ポリプロピレン、ポリプロピレン共重合体、ポリスチレン、ポリスチレン共重合体、シンジオタクチックポリスチレン、ポリメチルメタアクリレート、ナイロン、ポリエーテルサルホン、ポリサルホン、ポリカーボネート、ポリカーボネート共重合体、ポリアリレート、ポリエーテルイミド、テトラフルオロエチレン−エチレン共重合体、　ポリビニリデンフルオライド、ポリエチレンテレフタレート、ポリエチレンナフタレート、ポリブチレンテレフタレートなどが挙げられる。
【００９２】
本発明における有機エレクトロルミネッセンス素子の各層の形成は、真空蒸着、スパッタリング、プラズマ、イオンプレーティングなどの乾式成膜法や、スピンコーティング、ディッピング、フローコーティングなどの湿式成膜法のいずれの方法も用いることができるが、本発明の化合物を用いた正孔輸送層や本発明の化合物に発光材料を含有する正孔輸送層などを成膜する場合は、湿式成膜法によるのが好ましい。さらに、例えば、本発明の化合物を用いて正孔輸送層を湿式成膜法で形成させたあと、発光層および電子注入層を蒸着法により積層することも好ましい。
【００９３】
これらの正孔輸送材料を含む素子を構成する各層の膜厚についても、本発明においてはとくに限定されないが、０．５ｎｍから８０ｎｍの膜厚の範囲が適している。さらに、本発明の化合物を成膜する場合は、湿式成膜法が好ましいが、これらの有機薄膜を形成させるために用いる溶液を調製する際の溶媒は、ジクロロメタン、１，２−ジクロロエタン、クロロホルム、テトラヒドロフラン、ジオキサン、１，２−ジメトキシメタン、１，２−ジエトキシメタン、アセトン、トルエンなどが挙げられるが、とくに限定されない。
【００９４】
有機エレクトロルミネッセンス素子において、本発明の化合物あるいはこれらの組成物を正孔輸送層とする場合もしくは発光材料を含有する正孔輸送層として用いる場合、これに積層するか、含有させる発光材料は、青色系、緑色系、赤色系の発光材料を選ぶことができるが、応用例に例示した発光材料にとくに限定されるものではない。
【００９５】
本発明の化合物を用いる素子において、発光成分あるいは発光層として用いる化合物は下記に例示した化合物に何ら限定されない。赤色系発光材料としては、ルブレンに代表されるナフタセン誘導体、ＤＣＭに代表されるジシアノピラン誘導体、ナイルレッドに代表されるフェノキサジン誘導体、ｔＢｕ−ＰＴＣに代表されるペリレン誘導体、ＤＡＰＦに代表されるペリフランテン誘導体などがある。
【００９６】
【化３７】
2004026757.tif 000027
【００９７】
青色系発光材料としては、９，１０−ジフェニルアントラセン（ＤＰＡ）に代表される９，１０−ジアリールアントラセン誘導体あるいは９，１０−ジアリーレンアントラセン誘導体、ＤＰＶＢｉに代表されるジスチリルアリーレン誘導体、７，１０−ジフェニルベンゾフルオランテン（ＤＰＢＦ）に代表されるフルオランテン誘導体などがある。
【００９８】
【化３８】
2004026757.tif 000028
【００９９】
緑色系発光材料としては、一般的に電子注入層に用いられるＡｌｑ３のほかに、Ｑｄ−２，Ｑｄ−３のようなキナクリドン誘導体、クマリン−５４０に代表されるクロマン誘導体などがある。
【化３９】
2004026757.tif 000029
【０１００】
電子注入材料として用いる化合物としては、電子を輸送する能力を持ち、陰極からの電子注入効果、発光層または発光材料に対して、優れた電子輸送効果を有し、発光層で生成した励起子の正孔注入層への移動を防止し、かつ薄膜形成性に優れた化合物が好ましい。例えば、フルオレノン、アントラキノジメタン、ジフェノキノン、チオピランジオキシド、オキサゾール、オキサジアゾール、トリアゾール、イミダゾール、ペリレンテトラカルボン酸、フレオニリデンメタン、アントロンなどとそれらの誘導体が挙げられるが、これらに限定されるものではない。また、本発明の正孔輸送材料に電子受容性物質を、電子注入材料に電子供与性物質を添加することにより電荷注入性を向上させることもできる。
【０１０１】
本発明の有機エレクトロルミネッセンス素子において、さらに効果的な電子注入材料は、金属錯体化合物、含窒素五員環誘導体または含窒素芳香族化合物である。
【化４０】
2004026757.tif 000030
【０１０２】
含窒素五員環誘導体の具体例としては、オキサゾール誘導体、チアゾール誘導体、オキサジアゾール誘導体、チアジアゾール誘導体もしくはトリアゾール誘導体が好ましい。具体的には、２，５−ビス（１−フェニル）−１，３，４−オキサゾール、２，５−ビス（１−フェニル）−１，３，４−チアゾール、２，５−ビス（１−フェニル）−１，３，４−オキサジアゾール、２，５−ビス（１−ナフチル）−１，３，４−オキサジアゾール、１，４−ビス［２−（５−フェニルオキサジアゾリル）］ベンゼン、１，４−ビス［２−（５−フェニルオキサジアゾリル）−４−ｔｅｒｔ−ブチルベンゼン］、２−（４′−ｔｅｒｔ−ブチルフェニル）−５−（４″−ビフェニル）−１，３，４−オキサジアゾール、２−（４′−ｔｅｒｔ−ブチルフェニル）−５−（４″−ビフェニル）−１，３，４−チアゾール、２，５−ビス（１−ナフチル）−１，３，４−チアゾール、１，４−ビス［２−（５−フェニルチアジアゾリル）］ベンゼン、２−（４′−ｔｅｒｔ−ブチルフェニル）−５−（４″−ビフェニル）−１，３，４−トリアゾール、２，５−ビス（１−ナフチル）−１，３，４−トリアゾール、４−ビス［２−（５−フェニルトリアゾリル）］ベンゼンなどがあるが、これらに限定されるものではない。
【０１０３】
含窒素芳香族化合物の具体例は、フェナントロリン誘導体などが好ましい。具体的には、４，７−ジフェニル−１、１０−フェナントロリン、４，７−ジ−ｍ−トリル−１，１０−フェナントロリン、４，７−ジ−ｐ−トリル−１，１０−フェナントロリン、２，９−ジメチル−４、７−ジフェニル−１，１０−フェナントロリン、２，９−ジメチル−４、７−ジ−ｐ−トリル−１，１０−フェナントロリン、２，９−ジメチル−４、７−ジ−ｍ−トリル−１０−フェナントロリン、２，９−ジエチル−４、７−ジフェニル−１，１０−フェナントロリン、２，９−ジエチル−４、７−ジ−ｐ−トリル−１，１０−フェナントロリン、２，９−ジエチル−４、７−ジ−ｍ−トリル−１０−フェナントロリン、２，９−ジメチル−４、７−ビス（ナフタレン−１−イル）−１，１０−フェナントロリン、９−ジメチル−４、７−ビス（ナフタレン−２−イル）−１，１０−フェナントロリン、２，９−ジフェニル−４、７−ジフェニル−１，１０−フェナントロリン、２，９−ジメチル−４、７−ビス（ビフェニレン−４−イル）−１，１０−フェナントロリン、１，４−ジ（１，１０−フェナントロリン−２−イル）ベンゼン、４，４′−ジ（１，１０−フェナントロリン−２−イル）ビフェニル、１，５−ジ（１，１０−フェナントロリン−２−イル）アントラセン、１，３，５−トリ（１，１０−フェナントロリン−２−イル）ベンゼンなどがあるが、これらに限定されるものではない。
【０１０４】
金属錯体化合物の具体例としては、Ａｌｑ３として示したトリス（８−キノリナート）アルミニウムのほかに、トリス（２−メチル−８−キノリナート）アルミニウム、トリス（４−メチル−８−キノリナート）アルミニウム、トリス（４−プロピル−８−キノリナート）アルミニウム、トリス（４−ベンジル−８−キノリナート）アルミニウム、ビス（２−メチル−８−キノリナート）（フェノラート）アルミニウム、ビス（２−メチル−８−キノリナート）（ｏ−クレゾラート）アルミニウム、ビス（２−メチル−８−キノリナート）（ｍ−クレゾラート）アルミニウム、ビス（２−メチル−８−キノリナート）（ｐ−クレゾラート）アルミニウム、ビス（２−メチル−８−キノリナート）（ｍ−フェニルフェノラート）アルミニウム、ビス（２−メチル−８−キノリナート）（ｐ−フェニルフェノラート）アルミニウム、ビス（２−メチル−８−キノリナート）（３，５−ジメチルフェノラート）アルミニウム、ビス（２−メチル−８−キノリナート）（１−ナフトラート）アルミニウム、ビス（２−メチル−８−キノリナート）アルミニウム−μ−オキソ−ビス−（２−メチル−８−キノリナート）アルミニウム、ビス（２−メチル−８−キノリナート）（２−ナフトラート）ガリウム、ビス（２−メチル−８−キノリナート）（ｐ−クレゾラート）ガリウム、ビス（８−キノリナート）亜鉛、ビス（８−キノリナート）銅、ビス（８−キノリナート）マンガンなどが挙げられるが、これらに限定されるものではない。
【０１０５】
本発明の有機エレクトロルミネッセンス素子において、本発明の一般式（１）の化合物のほかに、発光材料、ドーピング材料、正孔注入材料および電子注入材料の少なくとも１種が同一層に含有されてもよい。また、本発明により得られた有機エレクトロルミネッセンス素子の、温度，湿度、雰囲気などに対する安定性の向上のために、素子の表面に保護層を設けたり、シリコンオイル、樹脂などにより素子全体を保護することも可能である。
【０１０６】
本発明の有機エレクトロルミネッセンス素子は、壁掛けテレビジョンなどのフラットパネルディスプレイや平面発光体、複写機やプリンターなどの光源、液晶ディスプレイや計器類、照明器具などの光源、表示板、標識灯などへの応用が考えられ、その工業的価値は非常に大きい。
【０１０７】
【実施例】
以下に合成例、実施例および応用例を挙げて本発明を説明するが、本発明はこれにより何ら限定されるものではない。
【０１０８】
合成例
４−Ｎ，Ｎ−ビス（９，９−ジメチルフルオレン−２−イル）アミノ安息香酸の合成
【化４１】
2004026757.tif 000031
実施例１および実施例５において用いた４−Ｎ，Ｎ−ビス（９，９−ジメチルフルオレン−２−イル）アミノ安息香酸はＪ．Ｏｒｇ．Ｃｈｅｍ．，ｖｏｌ．６４，５５７５（１９９９）およびＪ．Ｏｒｇ．Ｃｈｅｍ．，ｖｏｌ．６５，１１５８（２０００）の文献を参考にし、次のようにして合成した。
４−ブロモ安息香酸エチル　６．８７ｇ（３０ｍｍｏｌ）、ビス（９，９−ジメチルフルオレン−２−イル）アミン　１３．３ｇ（３３ｍｍｏｌ）、トリス（ジベンジリデンアセトン）ジパラジウム　２７５ｍｇ（０．３ｍｍｏｌ）、トリｔｅｒｔ−ブチルホスフィン　０．３ｍｌ（１．２ｍｍｏｌ）、リン酸カリウム８．９２ｇ（４２ｍｍｏｌ）を１，２−ジメトキシエタン　６０ｍｌに懸濁させて４０時間加熱還流した。反応混合物をろ過して不溶物をろ別したのち、ろ液を減圧濃縮した。粗生成物をエタノール還流下、水酸化カリウム　５．９４ｇ（９０ｍｍｏｌ）で加水分解した。反応混合物を希塩酸で酸性にしたのちに酢酸エチルで抽出した。抽出液を乾燥、減圧濃縮したのちに粗結晶トルエンから再結晶して精製し４−Ｎ，Ｎ−ビス（９，９−ジメチルフルオレン−２−イル）アミノ安息香酸１３．０ｇを得た。１Ｈ−ＮＭＲスペクトル、化学構造は赤外吸収スペクトル（Ｃ＝Ｏ吸収、１６８０ｃｍ−１）、ＭＡＳＳスペクトル（ｍ／ｅ　５２１）で同定した。
実施例１および実施例５以外の実施例で用いた各ジアリールアミノ芳香族カルボン酸も同様の方法で合成した。
【０１０９】
実施例１
１，１，１−トリス［４−［４−ビス［（９，９−ジメチルフルオレン−２−イル）アミノ］ベンゾイルオキシ］フェニル］エタンの合成
【化４２】
2004026757.tif 000032
１，１，１−トリス（４−ヒドロキシフェニル）エタン　０．４６ｇ（１．５ｍｍｏｌ）と４−［ビス（９，９−ジメチルフルオレン−２−イル）アミノ］安息香酸　２．８２ｇ（５．４ｍｍｏｌ）とを４−（ジメチルアミノ）ピリジン　０．５５ｇ（４．５ｍｍｏｌ）、Ｎ，Ｎ′−ジシクロヘキシルカルボジイミド１．４５ｇ（７．０ｍｍｏｌ）およびｐ−トルエンスルホン酸・１水和物　０．８６ｇ（４．５ｍｍｏｌ）の存在下、溶媒にジクロロメタン　４５ｍｌを用いて室温で４０時間反応させた。反応液をメタノールに投入して、沈殿物をろ別、減圧乾燥し、得られた粗生成物をシリカゲルカラムクロマトグラフィーで精製して１，１，１−トリス［４−［４−［ビス（９，９−ジメチルフルオレン−２−イル）アミノ］ベンゾイルオキシ］フェニル］エタン　２．０７ｇを得た。この化合物を高速液体クロマトグラフィーにより分析した結果、純度は９９％であった。化学構造は１Ｈ−ＮＭＲスペクトル（図１）：［１．４２（ｓ，３６Ｈ，ＣＨ３−），２．２５（ｓ，３Ｈ，ＣＨ３−），７．１０〜７．４４（ｍ，４８Ｈ，ａｒｏｍａｔｉｃ），７．６２〜７．７１（ｍ，１２Ｈ，ａｒｏｍａｔｉｃ），８．０１〜８．０８（ｍ，６Ｈ，ａｒｏｍａｔｉｃ）］、赤外吸収スペクトル（Ｃ＝Ｏ吸収、１７３１ｃｍ−１）、ＦＡＢ−ＭＡＳＳスペクトル（ｍ／ｅ　１８１６）で同定した。蛍光スペクトル（ジオキサン溶液）の蛍光極大波長は４６８ｎｍであった。ＤＳＣ（図３）によるガラス転移温度は１８８℃であり、融点は認められないことから、非晶性（アモルファス）化合物であることを確認した。この化合物はジクロロエタン溶液により製膜が可能であった。
【０１１０】
実施例２
１，１，１−トリス［４−［４−［（９，９−ジメチルフルオレン−２−イル）フェニルアミノ］ベンゾイルオキシ］フェニル］エタンの合成
【化４３】
2004026757.tif 000033
１，１，１−トリス（４−ヒドロキシフェニル）エタン　０．４６ｇ（１．５ｍｍｏｌ）と４−［（９，９−ジメチルフルオレン−２−イル）フェニルアミノ］安息香酸　２．１９ｇ（５．４ｍｍｏｌ）とを４−（ジメチルアミノ）ピリジン　０．５５ｇ（４．５ｍｍｏｌ）、Ｎ，Ｎ′−ジシクロヘキシルカルボジイミド１．４５ｇ（７．０ｍｍｏｌ）およびｐ−トルエンスルホン酸・１水和物　０．８６ｇ（４．５ｍｍｏｌ）の存在下、溶媒にジクロロメタン　４５ｍｌを用いて室温で４０時間反応させた。反応液をメタノールに投入して、沈殿物をろ別、減圧乾燥し、得られた粗生成物をシリカゲルカラムクロマトグラフィーにより精製して１，１，１−トリス［４−［４−［（９，９−ジメチルフルオレン−２−イル）フェニルアミノ］ベンゾイルオキシ］フェニル］エタン　１．４５ｇを得た。この化合物を高速液体クロマトグラフィーにより分析した結果、純度は９８％であった。化学構造は１Ｈ−ＮＭＲスペクトル［１．４１（ｓ，１８Ｈ，ＣＨ３−），２．２０（ｓ，３Ｈ，ＣＨ３−），２．２０（ｓ，３Ｈ，ＣＨ３−），７．０５〜７．４５（ｍ，４８Ｈ，ａｒｏｍａｔｉｃ），７．６２〜７．７２（ｍ，６Ｈ，ａｒｏｍａｔｉｃ），７．９８〜８．０８（ｍ，６Ｈ，ａｒｏｍａｔｉｃ）］、赤外吸収スペクトル（Ｃ＝Ｏ吸収、１７３０ｃｍ―１）、ＦＡＢ−ＭＡＳＳスペクトル（ｍ／ｅ　１４６７）で同定した。蛍光スペクトル（ジオキサン溶液）の蛍光極大波長は４５８ｎｍであった。ＤＳＣによるガラス転移温度は１４３℃であり、融点は認められないことから、非晶性（アモルファス）化合物であることを確認した。この化合物はジクロロエタン溶液により製膜が可能であった。
【０１１１】
実施例３
１，１，１−トリス［４−［４−［（９，９−ジメチルフルオレン−２−イル）（１−ナフチル）アミノ］ベンゾイルオキシ］フェニル］エタン
【化４４】
2004026757.tif 000034
１，１，１−トリス（４−ヒドロキシフェニル）エタン　０．４６ｇ（１．５ｍｍｏｌ）と４−［（９，９−ジメチルフルオレン−２−イル）（１−ナフチル）アミノ］安息香酸　２．２８ｇ（５．４ｍｍｏｌ）とを実施例１と同様の条件で反応させ、得られた粗生成物をシリカゲルカラムクロマトグラフィーで精製して１，１，１−トリス［４−［４−［（９，９−ジメチルフルオレン−２−イル）（１−ナフチル）アミノ］ベンゾイルオキシ］フェニル］エタン　１．７１ｇを得た。この化合物を高速液体クロマトグラフィーにより分析した結果、純度は９５％であった。化学構造は１Ｈ−ＮＭＲスペクトル［１．４１（ｓ，３Ｈ，ＣＨ３−），２．１９（ｓ，３Ｈ，ＣＨ３−），６．８８〜６．９８（ｍ，５Ｈ，ａｒｏｍａｔｉｃ），７．０３〜７．２０（ｍ，１５Ｈ，ａｒｏｍａｔｉｃ）］、赤外吸収スペクトル（Ｃ＝Ｏ吸収、１７３０ｃｍ−１）、ＦＡＢ−ＭＡＳＳスペクトル（ｍ／ｅ　１６１７）で同定した。蛍光スペクトル（ジオキサン溶液）の蛍光極大波長は４４９ｎｍであった。ＤＳＣによるガラス転移温度は１７２℃であり、融点は認められないことから、非晶性（アモルファス）化合物であることを確認した。この化合物はジクロロエタン溶液により製膜が可能であった。
【０１１２】
実施例４
１，１，１−トリス［４−［３−［ビス（９，９−ジメチルフルオレン−２−イル）アミノ］ベンゾイルオキシ］フェニル］エタンの合成
【化４５】
2004026757.tif 000035
１，１，１−トリス（４−ヒドロキシフェニル）エタン　０．２３ｇ（１．５ｍｍｏｌ）と３−［ビス（９，９−ジメチルフルオレン−２−イル）アミノ］安息香酸　１．４１ｇ（５．４ｍｍｏｌ）とを実施例１と同様の条件で反応させ、得られた粗生成物をシリカゲルカラムクロマトグラフィーで精製して１，１，１−トリス［４−［３−ビス［（９，９−ジメチルフルオレン−２−イル）アミノ］ベンゾイルオキシ］フェニル］エタン　１．１４ｇを得た。この化合物を高速液体クロマトグラフィーにより分析した結果、純度は９９％であった。化学構造は１Ｈ−ＮＭＲスペクトル［１．４１（ｓ，３６Ｈ，ＣＨ３−），２．１３（ｓ，３Ｈ，ＣＨ３−），６．９６〜７．１５（ｍ，１８Ｈ，ａｒｏｍａｔｉｃ），７．２０〜７．４７（ｍ，３０Ｈ，ａｒｏｍａｔｉｃ），７．５６〜７．７０（ｍ，１２Ｈ，ａｒｏｍａｔｉｃ），７．７６〜７．８４（ｍ，３Ｈ，ａｒｏｍａｔｉｃ），７．９９〜８．０５（ｍ，３Ｈ，ａｒｏｍａｔｉｃ）］、赤外吸収スペクトル（Ｃ＝Ｏ吸収、１７４１ｃｍ−１）、ＦＡＢ−ＭＡＳＳスペクトル（ｍ／ｅ　１８１６）で同定した。蛍光スペクトル（ジオキサン溶液）の蛍光極大波長は４５０ｎｍであった。ＤＳＣによるガラス転移温度は１７９℃であり、融点は認められないことから、非晶性（アモルファス）化合物であることを確認した。この化合物はジクロロエタン溶液により製膜が可能であった。
【０１１３】
実施例５
α，α，α′−トリス［４−［４−ビス［（９，９−ジメチルフルオレン−２−イル）アミノ］ベンゾイルオキシ］フェニル］−１−エチル−４−イソプロピルベンゼンの合成
【化４６】
2004026757.tif 000036
α，α，α′−トリス（４−ヒドロキシフェニル）−１−エチル−４−イソプロピルベンゼン　０．６４ｇ（１．５ｍｍｏｌ）と４−ビス（９，９−ジメチルフルオレン−２−イル）アミノ安息香酸　２．８２ｇ（５．４ｍｍｏｌ）とを実施例１と同様の条件で反応させ、得られた粗生成物をシリカゲルカラムクロマトグラフィーで精製してα，α，α′−トリス［４−［４−ビス［（９，９−ジメチルフルオレン−２−イル）アミノ］ベンゾイルオキシ］フェニル］−１−エチル−４−イソプロピルベンゼン０．９９ｇを得た。この化合物を高速液体クロマトグラフィーにより分析した結果、純度は９９％であった。
化学構造は１Ｈ−ＮＭＲスペクトル（図２）［１．４３（ｓ，３６Ｈ，ＣＨ３−），１．６９（ｓ，６Ｈ，ＣＨ３−），２．１８（ｓ，３Ｈ，ＣＨ３−），７．００〜７．４４（ｍ，５２Ｈ，ａｒｏｍａｔｉｃ），７．６２〜７．７２（ｍ，１２Ｈ，ａｒｏｍａｔｉｃ），８．００〜８．０８（ｍ，６Ｈ，ａｒｏｍａｔｉｃ）］、赤外吸収スペクトル（Ｃ＝Ｏ吸収、１７３１ｃｍ−１）、ＦＡＢ−ＭＡＳＳスペクトル（ｍ／ｅ　１９３３）で同定した。蛍光スペクトル（ジオキサン溶液）の蛍光極大波長は４６７ｎｍであった。ＤＳＣによるガラス転移温度は１８７℃であり（図４）、融点は認められないことから、非晶性（アモルファス）化合物であることを確認した。この化合物はジクロロエタン溶液により製膜が可能であった。
【０１１４】
実施例６
α，α，α′−トリス［４−［４−［（９，９−ジメチルフルオレン−２−イル）フェニルアミノ］ベンゾイルオキシ］フェニル］−１−エチル−４−イソプロピルベンゼンの合成
【化４７】
2004026757.tif 000037
α，α，α′−トリス（４−ヒドロキシフェニル）−１−エチル−４−イソプロピルベンゼン０．６４ｇ（１．５ｍｍｏｌ）と４−［（９，９−ジメチルフルオレン−２−イル）フェニルアミノ］安息香酸２．１９ｇ（５．４ｍｍｏｌ）とを実施例１と同様の条件で反応させ、得られた粗生成物をシリカゲルカラムクロマトグラフィーで精製してα，α，α′−トリス［４−［４−［（９，９−ジメチルフルオレン−２−イル）フェニルアミノ］ベンゾイルオキシ］フェニル］−１−エチル−４−イソプロピルベンゼン２．０５ｇを得た。この化合物を高速液体クロマトグラフィーにより分析した結果、純度は９９％であった。化学構造は１Ｈ−ＮＭＲスペクトル［１．４３（ｓ，１８Ｈ，ＣＨ３−），１．６９（ｓ，６Ｈ，ＣＨ３−），２．２１（ｓ，６Ｈ，ＣＨ３−），２．２１（ｓ，３Ｈ，ＣＨ３−），６．９８〜７．４４（ｍ，５２Ｈ，ａｒｏｍａｔｉｃ），７．５９〜７．７０（ｍ，６Ｈ，ａｒｏｍａｔｉｃ），７．９７〜８．０７（ｍ，６Ｈ，ａｒｏｍａｔｉｃ）］、赤外吸収スペクトル（Ｃ＝Ｏ吸収、１７３１ｃｍ−１）、ＦＡＢ−ＭＡＳＳスペクトル（ｍ／ｅ　１５８５）で同定した。蛍光スペクトル（ジオキサン溶液）の蛍光極大波長は４５５ｎｍであった。ＤＳＣによるガラス転移温度は１４８℃であり、融点は認められないことから、非晶性（アモルファス）化合物であることを確認した。この化合物はジクロロエタン溶液により製膜が可能であった。
【０１１５】
実施例７
α，α，α′−トリス［４−［４−［（９，９−ジメチルフルオレン−２−イル）（１−ナフチル）アミノ］ベンゾイルオキシ］フェニル］−１−エチル−４−イソプロピルベンゼンの合成
【化４８】
2004026757.tif 000038
α，α，α′−トリス（４−ヒドロキシフェニル）−１−エチル−４−イソプロピルベンゼン　０．６４ｇ（１．５ｍｍｏｌ）と４−（９，９−ジメチルフルオレン−２−イル）（１−ナフチル）アミノ安息香酸　２．１９ｇ（５．４ｍｍｏｌ）とを実施例１と同様の条件で反応させ、得られた粗生成物をシリカゲルカラムクロマトグラフィーで精製してα，α，α′−トリス［４−［４−［（９，９−ジメチルフルオレン−２−イル）（１−ナフチル）アミノ］ベンゾイルオキシ］フェニル］−１−エチル−４−イソプロピルベンゼン２．０６ｇを得た。この化合物を高速液体クロマトグラフィーにより分析した結果、純度は９７％であった。化学構造は１Ｈ−ＮＭＲスペクトル［１．４１（ｓ，１８Ｈ，ＣＨ３−），１．６７（ｓ，３Ｈ，ＣＨ３−），６．８９〜６．９７（ｍ，６Ｈ，ａｒｏｍａｔｉｃ），６．９７〜７．２０（ｍ，１８Ｈ，ａｒｏｍａｔｉｃ），７．２２〜７．６０（ｍ，３１Ｈ，ａｒｏｍａｔｉｃ），７．８１〜８．０２（ｍ，１５Ｈ，ａｒｏｍａｔｉｃ）］、赤外吸収スペクトル（Ｃ＝Ｏ吸収、１７３０ｃｍ−１）、ＦＡＢ−ＭＡＳＳスペクトル（ｍ／ｅ　１７３５）で同定した。蛍光スペクトル（ジオキサン溶液）の蛍光極大波長は４４９ｎｍであった。ＤＳＣによるガラス転移温度は１７３℃であり、融点は認められないことから、非晶性（アモルファス）化合物であることを確認した。この化合物はジクロロエタン溶液により製膜が可能であった。
【０１１６】
実施例８
α，α，α′−トリス［４−［３−ビス［（９，９−ジメチルフルオレン−２−イル）アミノ］ベンゾイルオキシ］フェニル］−１−エチル−４−イソプロピルベンゼンの合成
【化４９】
2004026757.tif 000039
α，α，α′−トリス（４−ヒドロキシフェニル）−１−エチル−４−イソプロピルベンゼン　０．６４ｇ（１．５ｍｍｏｌ）と３−ビス（９，９−ジメチルフルオレン−２−イル）アミノ安息香酸　２．８２ｇ（５．４ｍｍｏｌ）とを実施例１と同様の条件で反応させ、得られた粗生成物をシリカゲルカラムクロマトグラフィーで精製してα，α，α′−トリス［４−［３−ビス［（９，９−ジメチルフルオレン−２−イル）アミノ］ベンゾイルオキシ］フェニル］−１−エチル−４−イソプロピルベンゼン２．５６ｇを得た。この化合物を高速液体クロマトグラフィーにより分析した結果、純度は９９％であった。化学構造は１Ｈ−ＮＭＲスペクトル［１．４１（ｓ，３６Ｈ，ＣＨ３−），１．６３（ｓ，６Ｈ，ＣＨ３−），２．１０（ｓ，３Ｈ，ＣＨ３−），６．９０〜７．１４（ｍ，１８Ｈ，ａｒｏｍａｔｉｃ），７．１９〜７．４７（ｍ，３４Ｈ，ａｒｏｍａｔｉｃ），７．５８〜７．７０（ｍ，１２Ｈ，ａｒｏｍａｔｉｃ），７．７８〜７．８５（ｍ，３Ｈ，ａｒｏｍａｔｉｃ），８．００〜８．０５（ｍ，３Ｈ，ａｒｏｍａｔｉｃ）］、赤外吸収スペクトル（Ｃ＝Ｏ吸収、１７４０ｃｍ−１）、ＦＡＢ−ＭＡＳＳスペクトル（ｍ／ｅ　１９３３）で同定した。蛍光スペクトル（ジオキサン溶液）の蛍光極大波長は４５４ｎｍであった。ＤＳＣによるガラス転移温度は１７８℃であり、融点は認められないことから、非晶性（アモルファス）化合物であることを確認した。この化合物はジクロロエタン溶液により製膜が可能であった。
【０１１７】
実施例９
１，１，１−トリス［４−［７−［ビス（９，９−ジメチル−９Ｈ−フルオレン−２−イル）アミノ］−（９，９−ジメチル−９Ｈ−フルオレン）−２−カルボニルオキシ］フェニル］エタンの合成
【化５０】
2004026757.tif 000040
１，１，１−トリス（４−ヒドロキシフェニル）エタン　０．２３ｇ（０．７５ｍｍｏｌ）と７−［ビス（９，９−ジメチル−９Ｈ−フルオレン−２−イル）アミノ］−（９，９−ジメチル−９Ｈ−フルオレン）−２−カルボン酸１．７２ｇ（２．７ｍｍｏｌ）とを実施例１と同様の条件で反応させ、得られた粗生成物をシリカゲルカラムクロマトグラフィーで精製して１，１，１−トリス［４−［７−［ビス（９，９−ジメチル−９Ｈ−フルオレン−２−イル）アミノ］−（９，９−ジメチル−９Ｈ−フルオレン）−２−カルボキシ］フェニル］エタン　０．９７ｇを得た。この化合物を高速液体クロマトグラフィーにより分析した結果、純度は９９％であった。化学構造は１Ｈ−ＮＭＲスペクトル［１．４１（Ｓ，５４Ｈ，ＣＨ３−），２．２１（ｓ，３Ｈ，ＣＨ３−），７．０５〜７．５５（ｍ，５４Ｈ，ａｒｏｍａｔｉｃ），７．６０〜７．７５（ｍ，６Ｈ，ａｒｏｍａｔｉｃ），７．９５〜８．０５（ｍ，６Ｈ，ａｒｏｍａｔｉｃ）］、赤外吸収スペクトル（Ｃ＝Ｏ吸収、１７４０ｃｍ−１）、ＦＡＢ−ＭＡＳＳスペクトル（ｍ／ｅ　２１６２）で同定した。蛍光スペクトル（ジオキサン溶液）の蛍光極大波長は４６０ｎｍであった。ＤＳＣによるガラス転移温度は１８８℃であり、融点は認められず、非晶質（アモルファス）であることを確認した。この化合物はジクロロエタン溶液により製膜が可能であった。
【０１１８】
実施例１０
α，α，α′−トリス［４−［７−［ビス（９，９−ジメチル−９Ｈ−フルオレン−２−イル）アミノ］−（９，９−ジメチル−９Ｈ−フルオレン）−２−カルボニルオキシ］フェニル］−１−エチル−４−イソプロピルベンゼンの合成
【化５１】
2004026757.tif 000041
α，α，α′−トリス（４−ヒドロキシフェニル）−１−エチル−４−イソプロピルベンゼン　０．３２ｇ（０．７５ｍｍｏｌ）と７−［ビス（９，９−ジメチル−９Ｈ−フルオレン−２−イル）アミノ］−（９，９−ジメチル−９Ｈ−フルオレン）−２−カルボン酸１．７２ｇ（２．７ｍｍｏｌ）とを実施例１と同様の条件で反応させ、得られた粗生成物をシリカゲルカラムクロマトグラフィーで精製してα，α，α′−トリス［４−［７−［ビス（９，９−ジメチル−９Ｈ−フルオレン−２−イル）アミノ］−（９，９−ジメチル−９Ｈ−フルオレン）−２−カルボニルオキシ］フェニル］−１−エチル−４−イソプロピルベンゼン　１．１ｇを得た。この化合物を高速液体クロマトグラフィーにより分析した結果、純度は９９％であった。化学構造は１Ｈ−ＮＭＲスペクトル［１．４１（ｓ，５４Ｈ，ＣＨ３−），１．６２（ｓ，６Ｈ，ＣＨ３−），２．１０（ｓ，３Ｈ，ＣＨ３−），７．０１〜７．５５（ｍ，６４Ｈ，ａｒｏｍａｔｉｃ），７．６０〜７．７３（ｍ，６Ｈ，ａｒｏｍａｔｉｃ），７．９９〜８．０５（ｍ，６Ｈ，ａｒｏｍａｔｉｃ）］、赤外吸収スペクトル（Ｃ＝Ｏ吸収、１７３９ｃｍ−１）、ＦＡＢ−ＭＡＳＳスペクトル（ｍ／ｅ　２２８２）で同定した。蛍光スペクトル（ジオキサン溶液）の蛍光極大波長は４６０ｎｍであった。ＤＳＣによるガラス転移温度は１８３℃であり、融点は認められず、非晶質であることが確認された。この化合物はジクロロエタン溶液により製膜が可能であった。
【０１１９】
応用例１
厚さ１５０ｎｍのＩＴＯ透明電極を有する２５ｍｍ×２５ｍｍサイズのガラス基板をアセトン、中性洗剤、イソプロパノールを用いてそれぞれの順に超音波洗浄をした。さらに、イソプロパノール中で煮沸したあと、ＵＶ／オゾン洗浄したものを透明導電性支持基板として使用した。先ず、前記実施例１の化合物を１，２−ジクロロエタンに溶解（濃度：０．０１１ｇ／ｍｌ）し、スピンコート液を調製した。この溶液を用いて透明導電性支持基板上にスピンコート（回転数：１，５００ｒｐｍ）したあと、減圧乾燥して厚さ４５ｎｍの有機薄膜層を作製し正孔輸送層とした。次に、この薄膜上に電子注入層兼発光層としてＡｌｑ３を蒸着して５０ｎｍ積層させた。さらに、その上に陰極として、マグネシウムと銀（重量比、１０：１）を２００ｎｍの厚さに共蒸着した。作製した有機エレクトロルミネッセンス素子は、図６に示す二層型の構成であり、１０Ｖの直流電圧を印加すると、１２８ｍＡ／ｃｍ２の電流密度で電流が流れ、初期輝度５，６５５ｃｄ／ｍ２のＡｌｑ３からの緑色発光が観測された。また、最大輝度は印加電圧１３．５Ｖで２５，０２１ｃｄ／ｍ２であった。
【０１２０】
応用例２〜１２
応用例１において、正孔輸送層の形成に際して実施例１で得られた化合物を用いる代わりに、それぞれ表１に示した化合物を使用した以外は、応用例１に記載の方法で有機エレクトロルミネッセンス素子を作製した。いずれの素子においても緑色発光が観測された。
【０１２１】
【表１】
2004026757.tif 000042
【０１２２】
応用例１３
前記応用例１と同様にして、実施例１の化合物を用いて、透明導電性支持基板上に厚さ４５ｎｍの有機薄膜層を作製し正孔輸送層兼発光層とした。次に、この薄膜上に電子注入層としてＢＰｈｅｎを蒸着して５０ｎｍ積層させたほかは、応用例１に記載の方法で有機エレクトロルミネッセンス素子を作製した。作製した素子は、図６に示す二層型の構成であり、６Ｖの直流電圧を印加すると、１５ｍＡ／ｃｍ２の電流密度で電流が流れ、初期輝度５ｃｄ／ｍ２で実施例１の化合物からの淡青緑色の発光が観測された。また、最大輝度は印加電圧１５．０Ｖで１，３２９ｃｄ／ｍ２であった。
【０１２３】
応用例１４〜１８
応用例１３において、正孔輸送兼発光層の形成に際して実施例１で得られた化合物を用いる代わりに、それぞれ表２に示した化合物を使用した以外は、応用例１３に記載の方法で有機エレクトロルミネッセンス素子を作製した。いずれの素子においても淡青緑色発光が観測された。
【０１２４】
【表２】
2004026757.tif 000043
【０１２５】
応用例１９
前記応用例１と同様に処理した透明導電性支持基板を使用した。前記実施例１の化合物と青色系蛍光色素であるＤＰＡ（モル比　１００：１）を１，２−ジクロロエタンに溶解（濃度：０．０１１ｇ／ｍｌ）し、この溶液を用いて透明導電性支持基板上にスピンコート（回転数　１５００ｒｐｍ）したあと、減圧乾燥して厚さ４５ｎｍの有機薄膜層を形成し正孔輸送層兼発光層とした。次に、この薄膜上に電子注入層としてＢＰｈｅｎを蒸着して５０ｎｍ積層させた。更に、その上に陰極として、マグネシウムと銀（重量比　１０：１）を２００ｎｍの厚さに共蒸着した。作製した有機エレクトロルミネッセンス素子は、図７に示す二層型の構成であり、この素子に６Ｖの直流電圧を印加すると、３９ｍＡ／ｃｍ２の電流密度で電流が流れ、初期輝度６７ｃｄ／ｍ２の青色発光が観測された。また、最大輝度は印加電圧１１．０Ｖで２６２８ｃｄ／ｍ２であった。
【０１２６】
応用例２０〜２４
応用例１９において、実施例１で得られた化合物を用いる代わりに、それぞれ表３に示した化合物を使用した以外は、応用例１９に記載の方法で有機エレクトロルミネッセンス素子を作製した。いずれの素子においても青色発光が観測された。
【０１２７】
【表３】
2004026757.tif 000044
【０１２８】
応用例２５
前記応用例１と同様にして、透明導電性支持基板上に実施例１の化合物の有機薄膜層（膜厚４０ｎｍ）を作製し、正孔輸送層とした。次に、この薄膜上に発光層として、Ａｌｑ３と赤色系発光色素であるＤＣＭを厚さ３０ｎｍに共蒸着（モル比　１００：５）し、さらに電子注入層としてＡｌｑ３を２０ｎｍの厚さに蒸着した。最後に陰極として、マグネシウムと銀（重量比　１０：１）を２００ｎｍの厚さに共蒸着した。作製した有機エレクトロルミネッセンス素子は、図８に示す三層型の構成であり、８Ｖの直流電圧を印加すると、４０ｍＡ／ｃｍ２の電流密度で電流が流れ、初期輝度１００ｃｄ／ｍ２の橙色発光が観測された。また、最高輝度は印加電圧１３．５Ｖで６０４３ｃｄ／ｍ２であった。
【０１２９】
応用例２６
応用例２５において、実施例１の化合物を用いた正孔輸送層にＡｌｑ３とＤＣＭを共蒸着させる代わりに、実施例５の化合物を用いた正孔輸送層にＡｌｑ３とルブレンを厚さ３０ｎｍに共蒸着（モル比　１００：５）させた以外は、応用例２５に記載の方法で有機エレクトロルミネッセンス素子を作製した。作製した有機エレクトロルミネッセンス素子は、図８に示す三層型の構成であり、１０Ｖの直流電圧を印加すると、５３ｍＡ／ｃｍ２の電流密度で電流が流れ、初期輝度２，６３３ｃｄ／ｍ２の黄色発光が観測された。また、最高輝度は印加電圧１３．５Ｖで１２，２２８ｃｄ／ｍ２であった。
【０１３０】
【発明の効果】
（１）本発明により、分子中に少なくとも１個のフルオレニルアミノ基が芳香族カルボニルオキシ基によってポリフェノール骨格に結合された新規なポリフェノール誘導体、その製造方法、それよりなる正孔輸送材料および／または発光材料、およびそれを用いた有機エレクトロルミネッセンス素子が提供できた。
（２）本発明の化合物は、有機エレクトロルミネッセンス素子の正孔輸送材料および／または発光材料として有用であり、かつ常温固体であってガラス転移温度が高く、また、結晶融点が認められない完全なアモルファス（非晶質）の化合物であるので再結晶化および凝集現象が起きにくく、これを用いた有機エレクトロルミネッセンス素子において安定な正孔輸送性能および／または発光性能を発揮する。
（３）高分子化合物は、溶剤溶液の形で塗膜を形成できるため、通常の有機化合物が蒸着による方法でしか製膜できないのに比べて、本発明化合物は製膜形成効率が高い。
【図面の簡単な説明】
【図１】本発明実施例１で得られた１，１，１−トリス［４−［４−ビス［（９，９−ジメチルフルオレン−２−イル）アミノ］ベンゾイルオキシ］フェニル］エタンの１Ｈ−ＮＭＲスペクトルを示す。
【図２】本発明実施例５で得られたα，α，α′−トリス［４−［４−ビス［（９，９−ジメチルフルオレン−２−イル）アミノ］ベンゾイルオキシ］フェニル］−１−エチル−イソプロピルベンゼンの１Ｈ−ＮＭＲスペクトルを示す。
【図３】本発明実施例１で得られた１，１，１−トリス｛４−［４−ビス［（９，９−ジメチルフルオレン−２−イル）アミノ］ベンゾイルオキシ］フェニル｝エタンのＤＳＣサ−モグラムを示す。
【図４】本発明実施例５で得られたα，α，α′−トリス［４−［４−ビス［（９，９−ジメチルフルオレン−２−イル）アミノ］ベンゾイルオキシ］フェニル］−１−エチル−イソプロピルベンゼンのＤＳＣサーモグラムを示す。
【図５】有機エレクトロルミネッセンス素子の一構成例（一層型）（Ａ）を示す図である。
【図６】有機エレクトロルミネッセンス素子の一構成例（二層型）（Ｂ）を示す図である。
【図７】有機エレクトロルミネッセンス素子の一構成例（二層型）（Ｃ）を示す図である。
【図８】有機エレクトロルミネッセンス素子の一構成例（三層型）（Ｄ）を示す図である。
【符号の説明】
１　基板
２　陽極
３　正孔輸送層（本発明化合物）
３ａ　正孔輸送材料（本発明化合物）
４　発光層
４ａ　発光材料
５　電子注入層
５ａ　電子注入材料
６　陰極
【図１】
2004026757.tif 000057
【図２】
2004026757.tif 000058
【図３】
2004026757.tif 000059
【図４】
2004026757.tif 000060
【図５】
2004026757.tif 000061
【図６】
2004026757.tif 000062
【図７】
2004026757.tif 000063
【図８】
2004026757.tif 000064